(57)【要約】【課題】液晶媒体を提供する。【解決手段】本発明は、特に極性化合物の混合物に基づく液晶媒体と、特にＶＡ、ＳＡ−ＶＡ、ＩＰＳ、ＰＳ−ＩＰＳ、ＦＦＳ、ＰＳ−ＦＦＳ、ＵＢ−ＦＦＳまたはＰＳ−ＵＢ−ＦＦＳ効果に基づくアクティブマトリクスディスプレイのためのそれの使用とに関する。【選択図】なし【特許請求の範囲】
【請求項１】
負の誘電異方性を有し、式ＬＢの１種類以上の化合物を含む液晶（ｌｉｑｕｉｄ  ｃｒｙｓｔａｌ：ＬＣ）媒体。
【化１】
2020186371.tif 000163
（式中、個々の基は、それぞれの出現において同一にまたは異なって、それぞれ互いに独立に、以下の意味を有する：
Ｒ１は、１〜９個のＣ原子を有するアルキル、アルコキシ、オキサアルキルもしくはアルコキシアルキル、または２〜９個のＣ原子を有するアルケニルもしくはアルケニルオキシを表し、該基は全て任意でフッ素化されてよく、
Ｌ１、Ｌ２は、ＦまたはＣｌを表し、
Ｘ１は、１個、２個または３個のＣ原子のフッ素化されたアルキルまたはアルコキシを表し、
Ｙ１は、ＯまたはＳを表し、
Ｒ１、Ｒ２は、１〜９個のＣ原子を有するアルキル、アルコキシ、オキサアルキルもしくはアルコキシアルキル、または２〜９個のＣ原子を有するアルケニルもしくはアルケニルオキシを表し、該基は全て任意でフッ素化されてよく、
Ｌ１、Ｌ２は、ＦまたはＣｌを表す。）
【請求項２】
式ＬＢの化合物が以下のサブ式から選択されることを特徴とする、請求項１に記載のＬＣ媒体。
【化２】
2020186371.tif 000164
【化３】
2020186371.tif 000165
（式中、Ｒ１は請求項１で与えられる意味の１つを有する。）
【請求項３】
式ＬＢの化合物が以下のサブ式から選択されることを特徴とする、請求項１または２に記載のＬＣ媒体。
【化４】
2020186371.tif 000166
（式中、Ｒ１は請求項１で与えられる意味の１つを有する。）
【請求項４】
式ＡＮおよびＡＹから選択される１種類以上の化合物を追加して含むことを特徴とする、請求項１〜３のいずれか１項に記載のＬＣ媒体。
【化５】
2020186371.tif 000167
（式中、個々の基は、それぞれの出現において同一にまたは異なって、それぞれ互いに独立に、以下の意味を有する：
【化６】
2020186371.tif 000168
ＲＡ１は、２〜９個のＣ原子を有するアルケニルであり、環Ｘ、ＹおよびＺの少なくとも１つがシクロヘキセニルを表す場合はまた、ＲＡ２の意味の１つをも表し、
ＲＡ２は、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよい。）を表し、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合を表し、
Ｌ１〜４は、Ｈ、Ｆ、Ｃｌ、ＯＣＦ３、ＣＦ３、ＣＨ３、ＣＨ２ＦまたはＣＨＦ２Ｈを表し、
ｘは、１または２を表し、
ｚは、０または１を表す。）
【請求項５】
式ＣＹおよびＰＹから選択される１種類以上の化合物を追加して含むことを特徴とする、請求項１〜４のいずれか１項に記載のＬＣ媒体。
【化７】
2020186371.tif 000169
（式中、個々の基は以下の意味を有する：
ａは、１または２を表し、
ｂは、０または１を表し、
【化８】
2020186371.tif 000170
Ｒ１およびＲ２は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯ−Ｏ−により、Ｏ原子が互いに直接連結しないようにして置き換えられていてもよい。）を表し、
Ｚｘは、−ＣＨ＝ＣＨ−、−ＣＨ２Ｏ−、−ＯＣＨ２−、−ＣＦ２Ｏ−、−ＯＣＦ２−、−Ｏ−、−ＣＨ２−、−ＣＨ２ＣＨ２−または単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。）
【請求項６】
式ＺＫおよびＤＫから選択される１種類以上の化合物を追加して含むことを特徴とする、請求項１〜５のいずれか１項に記載のＬＣ媒体。
【化９】
2020186371.tif 000171
（式中、個々の基は、それぞれの出現において同一にまたは異なって、以下の意味を有する：
【化１０】
2020186371.tif 000172
Ｒ３およびＲ４は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−Ｏ−ＣＯ−または−ＣＯ−Ｏ−により、Ｏ原子が互いに直接連結しないようにして置き換えられていてもよい。）を表し、
Ｚｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−または単結合を表し、
Ｒ５およびＲ６は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよい。）、好ましくは、１〜６個のＣ原子を有するアルキルまたはアルコキシを表し、
ｅは、１または２を表す。）
【請求項７】
以下の式から選択される１種類以上の化合物を追加して含むことを特徴とする、請求項１〜６のいずれか１項に記載のＬＣ媒体。
【化１１】
2020186371.tif 000173
（式中、ＲおよびＲ’は、それぞれ互いに独立に、１〜７個のＣ原子を有する直鎖状のアルキルまたはアルコキシ基を表す。）
【請求項８】
請求項１〜７のいずれか１項に定義されるとおりのＬＣ媒体を含むＬＣディスプレイ。
【請求項９】
ＶＡ、ＳＡ−ＶＡ、ＩＰＳ、ＰＳ−ＩＰＳ、ＦＦＳ、ＰＳ−ＦＦＳ、ＵＢ−ＦＦＳまたはＰＳ−ＵＢ−ＦＦＳディスプレイである、請求項８に記載のＬＣディスプレイ。
【請求項１０】
請求項１〜７のいずれか１項に記載のＬＣ媒体を調製する方法であって、請求項１〜３のいずれか１項に定義されるとおりの式ＬＢまたはそのサブ式の１種類以上の化合物を、請求項４または５に定義されるとおりの式ＡＮ、ＡＹ、ＣＹおよびＰＹから選択される１種類以上の化合物と、ならびに任意に更なるＬＣ化合物および／または添加剤と混合する工程を含む、方法。
【発明の詳細な説明】
【技術分野】
【０００１】
本発明は液晶媒体、特に極性化合物の混合物に基づく液晶媒体と、アクティブマトリクスディスプレイ、特にＶＡ、ＳＡ−ＶＡ、ＩＰＳ、ＰＳ−ＩＰＳ、ＦＦＳ、ＰＳ−ＦＦＳ、ＵＢ−ＦＦＳまたはＰＳ−ＵＢ−ＦＦＳ効果に基づくアクティブマトリクスディスプレイのためのそれの使用とに関する。
【背景技術】
【０００２】
このタイプの媒体は特に、ＥＣＢ効果に基づくアクティブマトリクスアドレスを有する電気光学的ディスプレイのために、およびＩＰＳ（ｉｎ−ｐｌａｎｅ−ｓｗｉｔｃｈｉｎｇ、面内スイッチ）ディスプレイまたはＦＦＳ（ｆｒｉｎｇｅ  ｆｉｅｌｄ  ｓｗｉｔｃｈｉｎｇ、フリンジ場スイッチ）ディスプレイのために使用できる。
【０００３】
電気的制御複屈折の原理、即ち、ＥＣＢ（ｅｌｅｃｔｒｉｃａｌｌｙ  ｃｏｎｔｒｏｌｌｅｄ  ｂｉｒｅｆｒｉｎｇｅｎｃｅ）効果、あるいはまたＤＡＰ（ｄｅｆｏｒｍａｔｉｏｎ  ｏｆ  ａｌｉｇｎｅｄ  ｐｈａｓｅｓ：配向層の変形）効果は、１９７１年に初めて開示された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁（非特許文献１））。その後、Ｊ．Ｆ．Ｋａｈｎ（Ａｐｐｌ．Ｐｈｙｓ．Ｌｅｔｔ．２０巻（１９７２年）、１１９３頁（非特許文献２））およびＧ．ＬａｂｒｕｎｉｅおよびＪ．Ｒｏｂｅｒｔ（Ｊ．Ａｐｐｌ．Ｐｈｙｓ．４４巻（１９７３年）、４８６９頁（非特許文献３））による報文が続いた。
【０００４】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０年）、３０頁（非特許文献４））、Ｊ．Ｄｕｃｈｅｎｅ（Ｄｉｓｐｌａｙｓ  ７巻（１９８６年）、３頁（非特許文献５））およびＨ．Ｓｃｈａｄ（ＳＩＤ  ８２  Ｄｉｇｅｓｔ  Ｔｅｃｈｎ．Ｐａｐｅｒｓ（１９８２年）、２４４頁（非特許文献６））による報文において、ＥＣＢ効果を基礎とする高度情報ディスプレイ素子中での使用に適するものとするためには、高い値の弾性定数の比Ｋ３／Ｋ１、高い値の光学異方性Δｎ、および、−０．５以下の値の誘電異方性の値Δεを液晶相が有していなければならないことが示された。ＥＣＢ効果を基礎とする電気光学的ディスプレイ素子はホメオトロピックなエッジ配向を有している（ＶＡ技術、即ち、ｖｅｒｔｉｃａｌｌｙ  ａｌｉｇｎｅｄ（垂直配向））。また誘電的に負の液晶媒体は、所謂ＩＰＳまたはＦＦＳ効果を使用するディスプレイにおいても使用できる。
【０００５】
ＥＣＢ効果を使用するディスプレイは、所謂ＶＡＮ（ｖｅｒｔｉｃａｌｌｙ  ａｌｉｇｎｅｄ  ｎｅｍａｔｉｃ：垂直配向ネマチック）ディスプレイとして、例えば、ＭＶＡ（ｍｕｌｔｉ−ｄｏｍａｉｎ  ｖｅｒｔｉｃａｌ  ａｌｉｇｎｍｅｎｔ：マルチドメイン垂直配向、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献７）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献８））、ＰＶＡ（ｐａｔｔｅｒｎｅｄ  ｖｅｒｔｉｃａｌ  ａｌｉｇｎｍｅｎｔ：パターン化垂直配向、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献９））、ＡＳＶ（ａｄｖａｎｃｅｄ  ｓｕｐｅｒ  ｖｉｅｗ：先進スーパーヴュー、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献１０））モードにおいて、現在のところ最も重要な液晶ディスプレイの３種類のより最近のタイプの１つとして、特にテレビ用途向けとして、ＩＰＳ（ｉｎ−ｐｌａｎｅ  ｓｗｉｔｃｈｉｎｇ：面内スイッチング）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献１１））および長く知られているＴＮ（ｔｗｉｓｔｅｄ  ｎｅｍａｔｉｃ：ツイストネマチック）ディスプレイに加えて、確立されてきた。その技術は、一般的な形で、例えば、Ｓｏｕｋ、Ｊｕｎ、ＳＩＤセミナー  ２００４、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献１２）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献１３）において比較されている。オーバードライブによるアドレス方法、例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献１４）によって、近年のＥＣＢディスプレイの応答時間は既に著しく改良されてきたが、ビデオに対応できる応答時間を達成することは、特に中間調（灰色遮光）のスイッチングにおいて、依然として未だに満足いくほどには解決されていない問題である。
【０００６】
この効果を電気光学的ディスプレイ素子中で工業的に応用するには、多数の要求を満足するＬＣ相が必要となる。ここで特に重要なものは、水分、空気、ならびに熱、赤外線、可視および紫外線の放射、直流および交流電界などの物理的影響に対する化学的耐性である。
【０００７】
更に、工業的に使用できるＬＣ相は、適切な温度範囲内での液晶中間相および低粘度を有することが要求される。
【０００８】
液晶中間相を有する現在までに開示された一連の化合物には、単一の化合物で、これら全ての要求を満たすものは含まれていない。したがって、ＬＣ相として使用できる物質を得るためには、一般に、２〜２５種類、好ましくは３〜１８種類の化合物の混合物が調製される。しかしながら、著しく負の誘電異方性および適切な長期安定性を有する液晶材料がこれまで入手できなかったため、この方法では最適な相を容易に調製することは不可能であった。
【０００９】
マトリックス液晶ディスプレイ（ＭＬＣディスプレイ：ｍａｔｒｉｘ  ｌｉｑｕｉｄ−ｃｒｙｓｔａｌ  ｄｉｓｐｌａｙ）は既知である。個々のピクセルをそれぞれスイッチングするために使用できる非線形素子は、例えば、アクティブ素子（即ち、トランジスター）である。このため用語「アクティブマトリクス」が使用され、以下の２つのタイプに区別できる：
１．基板としてのシリコンウエハー上のＭＯＳ（ｍｅｔａｌ  ｏｘｉｄｅ  ｓｅｍｉｃｏｎｄｕｃｔｏｒ：金属酸化物半導体）トランジスター、
２．基板としてのガラス板上の薄膜トランジスター（ＴＦＴ：ｔｈｉｎ−ｆｉｌｍ  ｔｒａｎｓｉｓｔｏｒ）。
【００１０】
タイプ１の場合、使用される電気光学的効果は、通常、動的散乱またはゲスト−ホスト効果である。基板材料として単結晶シリコンを使用すると、種々の部品ディスプレイのモジュール組み立て品の場合であっても接続部において問題が生じる結果となるため、ディスプレイの大きさが制限される。
【００１１】
好適であり、より有望なタイプ２の場合、使用される電気光学的効果は、通常、ＴＮ効果である。
【００１２】
２つの技術に区別される：例えば、ＣｄＳｅなどの化合物半導体を含むＴＦＴ、または、多結晶またはアモルファスシリコンを基礎とするＴＦＴである。後者の技術について、世界的に集中した研究がなされている。
【００１３】
ＴＦＴマトリクスはディスプレイの一方のガラス板の内面に適用され、一方、他方のガラス板は、その内面に透明な対向電極を有する。ピクセル電極の大きさと比較して、ＴＦＴは非常に小さく、事実上、画像に対する悪影響はない。また、この技術は、フルカラー対応のディスプレイにも拡張でき、このディスプレイにおいては、フィルター素子がスイッチ可能なピクセルの各々に対向するように、赤、緑および青フィルターのモザイクが配置されている。
【００１４】
ＭＬＣディスプレイとの用語は、本明細書において、集積非線形素子を備える任意のマトリクスディスプレイ、即ち、アクティブマトリクスに加えて、バリスターまたはダイオードなどのパッシブ素子（ＭＩＭ、ｍｅｔａｌ−ｉｎｓｕｌａｔｏｒ−ｍｅｔａｌ、金属−絶縁体−金属）を備えるディスプレイも包含する。
【００１５】
このタイプのＭＬＣディスプレイは、テレビ用途（例えば、ポケットテレビ）、または、自動車または航空機内での高度情報ディスプレイに特に適している。コントラストの角度依存性および応答時間に関する問題に加えて、ＭＬＣディスプレイにおいては、また、液晶混合物の比抵抗が十分に高くないことに起因する問題もある［ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ（非特許文献１５）；ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ（非特許文献１６）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命にわたって低下するので、ディスプレイが長期の動作期間で許容される抵抗値を有するためには、高い（初期）抵抗が非常に重要である。
【００１６】
非常に高い比抵抗と同時に広い動作温度範囲、短い応答時間および低い閾電圧を有するＭＬＣディスプレイに対する大きな需要が引き続いてあり、それを用いて様々な中間階調を生成できる。
【００１７】
頻繁に使用されるＭＬＣ−ＴＮディスプレイの不利な点は、それらの比較的低いコントラスト、比較的高い視野角依存性およびこれらのディスプレイにおいて中間階調を生成することが困難なことによるものである。
【００１８】
ＶＡディスプレイは視野角依存性がはるかに優れており、従って主にテレビやモニターに使用される。しかしながら、ここでは特に、６０Ｈｚを超えるフレームレート（画面更新周波数／繰返速度）を有するテレビへの使用の観点で、応答時間を改善する必要性が引き続きある。しかしながら同時に、例えば低温安定性などの特性が損なわれてはならない。
【００１９】
ＵＢ−ＦＦＳモードのようなＴＦＴディスプレイで観察されるもう一つの問題は輝度の時間依存的な変動である明滅の出現であって即ち、輝度が表示動作中の充電期間および保持期間の際に変動することである。明滅が発生する主な理由としては、例えば不純物による残留ＤＣ電荷の発生、電極間の非対称な電圧またはフレキソエレクトリック効果などが挙げられる。フレキソエレクトリック効果により誘発される明滅は、実施例の項で記載する通りいわゆる白色明滅法で評価できる。
【００２０】
もう一つの問題は画像固着（または画像焼付）の発生であって、個々のピクセルの一時的なアドレスによってＬＣディスプレイ内に生成された画像が、これらのピクセルの電界がオフになった後または他のピクセルがアドレスされた後であっても依然として視認可能なことである。これは基板に対するＬＣ分子の初期オフ状態の配向方向と、数回のアドレスサイクル後のオフ状態の配向との差を示す容易軸シフトを測定することで評価できる。
【先行技術文献】
【非特許文献】
【００２１】
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁
【非特許文献２】Ｊ．Ｆ．Ｋａｈｎ（Ａｐｐｌ．Ｐｈｙｓ．Ｌｅｔｔ．２０巻（１９７２年）、１１９３頁
【非特許文献３】Ｇ．ＬａｂｒｕｎｉｅおよびＪ．Ｒｏｂｅｒｔ（Ｊ．Ａｐｐｌ．Ｐｈｙｓ．４４巻（１９７３年）、４８６９頁
【非特許文献４】Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０年）、３０頁
【非特許文献５】Ｊ．Ｄｕｃｈｅｎｅ（Ｄｉｓｐｌａｙｓ  ７巻（１９８６年）、３頁
【非特許文献６】Ｈ．Ｓｃｈａｄ（ＳＩＤ  ８２  Ｄｉｇｅｓｔ  Ｔｅｃｈｎ．Ｐａｐｅｒｓ（１９８２年）、２４４頁
【非特許文献７】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献８】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献９】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献１０】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献１１】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献１２】Ｓｏｕｋ、Ｊｕｎ、ＳＩＤセミナー  ２００４、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献１３】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１４】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献１５】ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ
【非特許文献１６】ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ
【発明の概要】
【発明が解決しようとする課題】
【００２２】
本発明はＥＣＢ効果またはＩＰＳもしくはＦＦＳ効果に基づいて、特にモニターおよびテレビ用途のための液晶混合物を提供する目的に基づいており、それは上述の欠点を有さないか、低減された程度のみに有するものでなければならない。特にモニターおよびテレビについては、それらが極端に高い温度および極端に低い温度でも動作し、同時に短い応答時間を有し、同時に改善された信頼性挙動を有すること、特に長時間の動作時間後に画像固着を有さないか著しく低減していることが確実でなければならない。
【００２３】
この目的は、以下に記載および特許請求する通りのＬＣ媒体を提供することで達成された。
【００２４】
驚くべきことに負の誘電異方性を有し以下に開示および特許請求する通りのＬＣ混合物を使用することで、ＵＶ曝露後においても高い信頼性および高いＶＨＲ値を維持しつつ非常に低い回転粘度および回転粘度と弾性定数の比を減少する結果となる。したがって短い応答時間および良好な信頼性を有し、同時に良好な相特性および良好な低温挙動を有する液晶混合物、好ましくはＶＡ、ＰＳ（ｐｏｌｙｍｅｒ  ｓｔａｂｉｌｉｓｅｄ：ポリマー安定化）−ＶＡ、ＳＡ（ｓｅｌｆ  ａｌｉｇｎｍｅｎｔ：自己配向）−ＶＡ、ＩＰＳ、ＰＳ−ＩＰＳ、ＰＳ−ＦＦＳ、ＦＦＳ混合物、特にＵＢ−ＦＦＳ（ｕｌｔｒａ  ｂｒｉｇｈｔｎｅｓｓ  ｆｒｉｎｇｅ  ｆｉｅｌｄ  ｓｗｉｔｃｈｉｎｇ：超高輝度フリンジ場スイッチ）またはＰＳ−ＵＢ−ＦＦＳ混合物を調製できる。
【課題を解決するための手段】
【００２５】
本発明は、負の誘電異方性を有し式ＬＢの１種類以上の化合物を含む液晶（ｌｉｑｕｉｄ  ｃｒｙｓｔａｌ：ＬＣ）媒体に関する。
【００２６】
【化１】
2020186371.tif 000002
式中、個々の基は、それぞれの出現において同一または異なって、それぞれ互いに独立に以下の意味を有する：
Ｒ１は、１〜９個、好ましくは１〜６個のＣ原子を有するアルキル、アルコキシ、オキサアルキルもしくはアルコキシアルキルまたは２〜９個、好ましくは２〜６個のＣ原子を有するアルケニルもしくはアルケニルオキシであって、該基は全てフッ素化されてよく、
Ｌ１およびＬ２は、ＦまたはＣｌ、好ましくはＦであり、
Ｘ１は、１個、２個または３個のＣ原子のフッ素化されたアルキルまたはアルコキシ、好ましくはＣＦ３またはＯＣＦ３であって、
Ｙ１は、ＯまたはＳである。
【００２７】
本発明は更に電気光学的目的のため、特にシャッターガラス、３Ｄ用途、またはＶＡ、ＰＳ−ＶＡ、ＳＡ−ＶＡ、ＩＰＳ、ＰＳ−ＩＰＳ、ＦＦＳ、ＰＳ−ＦＦＳ、ＵＢ−ＦＦＳもしくはＰＳ−ＵＢ−ＦＦＳディスプレイにおける使用のための上および下に記載する通りのＬＣ媒体の使用に関する。
【００２８】
本発明は更に上および下に記載する通りのＬＣ媒体を含む電気光学的ＬＣディスプレイ、特にＶＡ、ＰＳ−ＶＡ、ＳＡ−ＶＡ、ＩＰＳ、ＰＳ−ＩＰＳ、ＦＦＳ、ＰＳ−ＦＦＳ、ＵＢ−ＦＦＳまたはＰＳ−ＵＢ−ＦＦＳディスプレイに関する。
【００２９】
本発明は更に上および下に記載する通りのＬＣ媒体を調製する方法であって、式ＬＢの１種類以上の化合物を更なる１種類以上のＬＣ化合物と、および任意成分として１種類以上の添加剤と混合する工程を含む方法に関する。
【００３０】
本発明によるＬＣ媒体は好ましくは、７０℃以上、好ましくは７５℃以上、特には８０℃以上の透明点を有する非常に広いネマチック相範囲、容量閾値の非常に好ましい値、保持率の比較的高い値、同時に−２０℃および−３０℃における非常に良好な低温安定性、ならびに非常に低い回転率粘度および短い応答時間を示す。
【００３１】
本発明によるＬＣ媒体は更に回転粘度γ１の改良に加え、ＵＶ曝露後においてすら高い信頼性および高いＶＨＲ値を達成できるという事実によって区別される。
【００３２】
本発明によるＬＣ媒体は更に回転粘度γ１の改良に加え、応答時間を改良するための弾性定数Ｋ３の比較的高い値を観察できるという事実によって区別される。特に本発明による混合物は回転粘度γ１および弾性定数Ｋ３の特に低い値の比γ１／Ｋ３を有し、これは速い応答時間の指標である。
【発明を実施するための形態】
【００３３】
式ＬＢの好ましい化合物は、以下のサブ式から選択される。
【００３４】
【化２】
2020186371.tif 000003
【化３】
2020186371.tif 000004
式中、Ｒ１は式ＬＢで与えられる意味の１つを有し、好ましくは１〜６個のＣ原子を有する直鎖状のアルキル、非常に好ましくはメチル、エチル、プロピル、ブチル、ペンチルまたはヘキシル、より好ましくはメチルまたはプロピル、最も好ましくはプロピルを表す。
【００３５】
式ＬＢの非常に好ましい化合物は、以下のサブ式から選択される。
【００３６】
【化４】
2020186371.tif 000005
式中、Ｒ１は式ＬＢで与えられる意味の１つを有し、好ましくは１〜６個のＣ原子を有する直鎖状のアルキル、非常に好ましくはメチル、エチル、プロピル、ブチル、ペンチルまたはヘキシル、より好ましくはメチルまたはプロピル、最も好ましくはプロピルを表す。
【００３７】
式ＬＢ−１−１およびＬＢ２−２の化合物が最も好ましい。
【００３８】
ＬＣ媒体中における式ＬＢ、ＬＢ１、ＬＢ２およびそれらのサブ式の化合物の合計割合は０重量％より多く〜５重量％以下、好ましくは０．０５〜４重量％、非常に好ましくは０．１〜３重量％、より好ましくは０．１〜２重量％、最も好ましくは０．５〜１重量％である。
【００３９】
好ましくはＬＣ媒体は、式ＬＢ、ＬＢ１、ＬＢ２またはそれらのサブ式の１種類、２種類または３種類の化合物を含む。
【００４０】
本発明の別の好ましい実施形態においてＬＣ媒体は、式ＬＢ１またはそのサブ式の１種類以上の化合物および式ＬＢ２またはそのサブ式の１種類以上の化合物を含む。
【００４１】
本発明によるＬＣ媒体において、以下の利点のうちの１つ以上を達成できる：
・高い透過率、
・高いコントラスト比、
・低減された画像固着、
・低減されたＯＤＦムラ、
・ＵＶ曝露および／または熱処理後の高い信頼性および高いＶＨＲ値、
・高い複屈折、
・低減された回転粘度、
・より速い応答時間、
・低減された白色明滅、
・より低い容易軸シフトΔΦ。
【００４２】
本発明の好ましい実施形態においてＬＣ媒体は、アルケニル基を含む１種類以上の化合物、好ましくは式ＡＮおよびＡＹから選択される１種類以上の化合物を含む。
【化５】
2020186371.tif 000006
式中、個々の基は、それぞれの出現において同一にまたは異なって、それぞれ互いに独立に、以下の意味を有する：
【００４３】
【化６】
2020186371.tif 000007
【００４４】
【化７】
2020186371.tif 000008
【００４５】
【化８】
2020186371.tif 000009
ＲＡ１は、２〜９個のＣ原子を有するアルケニルを表すが、環Ｘ、ＹおよびＺの少なくとも１つがシクロヘキセニルを表す場合はまた、ＲＡ２の意味の１つも表し、
ＲＡ２は、１〜１２個のＣ原子を有するアルキルを表し、ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合を表し、
Ｌ１〜４は、Ｈ、Ｆ、Ｃｌ、ＯＣＦ３、ＣＦ３、ＣＨ３、ＣＨ２ＦまたはＣＨＦ２Ｈ、好ましくはＨ、ＦまたはＣｌを表し、
ｘは、１または２を表し、
ｚは、０または１を表す。
【００４６】
式ＡＮおよびＡＹの好ましい化合物は、式中、ＲＡ２が、エテニル、プロペニル、ブテニル、ペンテニル、ヘキセニルおよびヘプテニルから選択される化合物である。
【００４７】
式ＡＮおよびＡＹのさらに好ましい化合物は、式中、Ｌ１およびＬ２がＦを表すか、またはＬ１およびＬ２の一方がＦを表し、他方がＣｌを表し、また、Ｌ３およびＬ４の両方がＦを表すか、またはＬ３およびＬ４の一方がＦを表し、他方がＣｌを表す化合物である。
【００４８】
式ＡＮの化合物は、好ましくは、以下のサブ式から選択される。
【００４９】
【化９】
2020186371.tif 000010
【００５０】
【化１０】
2020186371.tif 000011
式中、ａｌｋｙｌおよびａｌｋｙｌ＊は、それぞれ互いに独立に、１〜６個のＣ原子を有する直鎖状のアルキル基を表し、ａｌｋｅｎｙｌおよびａｌｋｅｎｙｌ＊は、それぞれ互いに独立に、２〜７個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【００５１】
式ＡＮの非常に好ましい化合物は、以下のサブ式から選択される。
【００５２】
【化１１】
2020186371.tif 000012
式中、ｍは、１、２、３、４、５または６を表し、ｉは、０、１、２または３を表し、Ｒｂ１は、Ｈ、ＣＨ３またはＣ２Ｈ５を表す。
【００５３】
式ＡＮの非常に特に好ましい化合物は、以下のサブ式から選択される。
【００５４】
【化１２】
2020186371.tif 000013
【００５５】
式ＡＮ１ａ２、ＡＮ１ａ５、ＡＮ６ａ１およびＡＮ６ａ２の化合物が最も好ましい。
【００５６】
好ましい実施形態においてＬＣ媒体は、式ＡＮ１ａ２、ＡＮ１ａ５およびＡＮ１ａ６から選択される１種類以上の化合物を含む。
【００５７】
好ましくはＬＣ媒体またはＬＣホスト混合物は、式ＡＮまたはそのサブ式から選択される１〜５種類、好ましくは１種類、２種類または３種類の化合物を含む。
【００５８】
ＬＣ媒体中における式ＡＮの化合物の割合は、好ましくは５〜７０重量％、より好ましくは１０〜６０重量％、最も好ましくは２０〜６０重量％である。
【００５９】
式ＡＹの化合物は、好ましくは、以下のサブ式から選択される。
【００６０】
【化１３】
2020186371.tif 000014
【００６１】
【化１４】
2020186371.tif 000015
【００６２】
【化１５】
2020186371.tif 000016
【００６３】
【化１６】
2020186371.tif 000017
【００６４】
【化１７】
2020186371.tif 000018
式中、ａｌｋｙｌおよびａｌｋｙｌ＊は、それぞれ互いに独立に、１〜６個のＣ原子を有する直鎖状のアルキル基を表し、ａｌｋｅｎｙｌおよびａｌｋｅｎｙｌ＊は、それぞれ互いに独立に、２〜７個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【００６５】
式ＡＹの非常に好ましい化合物は、以下のサブ式から選択される。
【００６６】
【化１８】
2020186371.tif 000019
式中、ｍおよびｎは、互いに独立に、１、２、３、４、５または６を表し、ａｌｋｅｎｙｌは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【００６７】
ＬＣ媒体中における式ＡＹの化合物の割合は、好ましくは５〜５０重量％、より好ましくは５〜４０重量％、最も好ましくは５〜３０重量％である。
【００６８】
好ましくはＬＣ媒体またはＬＣホスト混合物は、式ＡＹまたはそのサブ式から選択される１〜５種類、好ましくは１種類、２種類または３種類の化合物を含む。
【００６９】
本発明の好ましい実施形態においてＬＣ媒体は、式ＡＹ１４の、非常に好ましくは式ＡＹ１４ａの１種類以上の化合物を含む。ＬＣ媒体中における式ＡＹ１４またはＡＹ１４ａの化合物の割合は、好ましくは３〜３０重量％である。
【００７０】
式ＡＮおよび／またはＡＹのアルケニル化合物を添加することで、ＬＣ媒体の粘度および応答時間の低減が可能になる。
【００７１】
ＬＣ媒体は、好ましくは、末端ビニルオキシ基（−Ｏ−ＣＨ＝ＣＨ２）を含む化合物を含まず、特には、ＲＡ１またはＲＡ２が末端ビニルオキシ基（−Ｏ−ＣＨ＝ＣＨ２）を表すか含む式ＡＮまたはＡＹの化合物を含まない。
【００７２】
本発明によるＬＣ媒体の更に好ましい実施形態は下の項目ａ）〜ｚ）のものであり、それらの任意の組み合わせを含む。
【００７３】
ａ）ＬＣ媒体は、式ＣＹおよび／またはＰＹの１種類以上の化合物を含む。
【００７４】
【化１９】
2020186371.tif 000020
式中、
ａは、１または２を表し、
ｂは、０または１を表し、
【００７５】
【化２０】
2020186371.tif 000021
Ｒ１およびＲ２は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよい。）、好ましくは、１〜６個のＣ原子を有するアルキルまたはアルコキシを表し、
ＺｘおよびＺＹは、それぞれ互いに独立に、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、または単結合、好ましくは単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。
【００７６】
好ましくは、Ｌ１およびＬ２の両方がＦを表すか、または、Ｌ１およびＬ２の一方がＦを表し、他方がＣｌを表すか、または、Ｌ３およびＬ４の両方がＦを表すか、または、Ｌ３およびＬ４の一方がＦを表し、他方がＣｌを表す。
【００７７】
式ＣＹの化合物は、好ましくは、以下のサブ式からなる群から選択される。
【００７８】
【化２１】
2020186371.tif 000022
【００７９】
【化２２】
2020186371.tif 000023
【００８０】
【化２３】
2020186371.tif 000024
【００８１】
【化２４】
2020186371.tif 000025
式中、ａは、１または２を表し、ａｌｋｙｌおよびａｌｋｙｌ＊は、それぞれ互いに独立に、１〜６個のＣ原子を有する直鎖状のアルキル基を表し、（Ｏ）は、酸素原子または単結合を表す。
【００８２】
式ＰＹの化合物は、好ましくは、以下のサブ式からなる群から選択される。
【００８３】
【化２５】
2020186371.tif 000026
【００８４】
【化２６】
2020186371.tif 000027
式中、ａｌｋｙｌおよびａｌｋｙｌ＊は、それぞれ互いに独立に、１〜６個のＣ原子を有する直鎖状のアルキル基を表し、（Ｏ）は、酸素原子または単結合を表す。
【００８５】
ｂ）ＬＣ媒体は、以下の式の１種類以上の化合物を含む。
【００８６】
【化２７】
2020186371.tif 000028
式中、個々の基は以下の意味を有する：
【００８７】
【化２８】
2020186371.tif 000029
【００８８】
【化２９】
2020186371.tif 000030
Ｒ３およびＲ４は、それぞれ互いに独立に、１〜１２個のＣ原子を有するアルキルを表し、ただし加えて、１個または２個の隣接していないＣＨ２基は、−Ｏ−、−ＣＨ＝ＣＨ−、−ＣＯ−、−Ｏ−ＣＯ−または−ＣＯ−Ｏ−により、Ｏ原子が互いに直接連結しないようにして置き換えられていてもよく、
Ｚｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨＣＨ２Ｏ−または単結合、好ましくは単結合を表す。
【００８９】
式ＺＫの化合物は、好ましくは、以下のサブ式からなる群から選択される。
【００９０】
【化３０】
2020186371.tif 000031
式中、ａｌｋｙｌおよびａｌｋｙｌ＊は、それぞれ互いに独立に、１〜６個のＣ原子を有する直鎖状のアルキル基を表す。
【００９１】
式ＺＫ１の化合物が特に好ましい。
【００９２】
式ＺＫの特に好ましい化合物は、以下のサブ式から選択される。
【００９３】
【化３１】
2020186371.tif 000032
式中、プロピル、ブチルおよびペンチル基は直鎖状の基である。
【００９４】
式ＺＫ１ａの化合物が最も好ましい。
【００９５】
ｃ）ＬＣ媒体は、以下の式の１種類以上の化合物を含む。
【００９６】
【化３２】
2020186371.tif 000033
式中、個々の基は、それぞれの出現において同一にまたは異なって、以下の意味を有する：
Ｒ５およびＲ６は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよい。）、好ましくは、１〜６個のＣ原子を有するアルキルまたはアルコキシを表し、
【００９７】
【化３３】
2020186371.tif 000034
【００９８】
【化３４】
2020186371.tif 000035
ｅは、１または２を表す。
【００９９】
式ＤＫの化合物は、好ましくは、以下のサブ式からなる群から選択される。
【０１００】
【化３５】
2020186371.tif 000036
【０１０１】
【化３６】
2020186371.tif 000037
式中、ａｌｋｙｌおよびａｌｋｙｌ＊は、それぞれ互いに独立に、１〜６個のＣ原子を有する直鎖状のアルキル基を表す。
【０１０２】
ｄ）ＬＣ媒体は、以下の式ＤＹの１種類以上の化合物を含む。
【０１０３】
【化３７】
2020186371.tif 000038
式中、個々の基は以下の意味を有する：
【０１０４】
【化３８】
2020186371.tif 000039
ただし、少なくとも１個の環Ｆは、シクロヘキシレンとは異なり、
ｆは、１または２を表し、
Ｒ１およびＲ２は、それぞれ互いに独立に、１〜１２個のＣ原子を有するアルキルを表し、ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合、好ましくは、単結合を表す。
【０１０５】
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表す。
【０１０６】
好ましくは、基Ｌ１およびＬ２の両方がＦを表すか、または、基Ｌ１およびＬ２の一方がＦを表し、他方がＣｌを表す。
【０１０７】
式ＤＹの化合物は、好ましくは、以下のサブ式からなる群から選択される。
【０１０８】
【化３９】
2020186371.tif 000040
【０１０９】
【化４０】
2020186371.tif 000041
【０１１０】
【化４１】
2020186371.tif 000042
式中、Ｒ１は上で示したのと同じ意味を有し、ａｌｋｙｌは、１〜６個のＣ原子を有する直鎖状のアルキル基を表し、（Ｏ）は、酸素原子または単結合を表し、ｖは、１〜６の整数を表す。Ｒ１は、好ましくは、１〜６個のＣ原子を有する直鎖状のアルキルまたは２〜６個のＣ原子を有する直鎖状のアルケニル基、特に、ＣＨ３、Ｃ２Ｈ５、ｎ−Ｃ３Ｈ７、ｎ−Ｃ４Ｈ９、ｎ−Ｃ５Ｈ１１、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０１１１】
ｅ）ＬＣ媒体は、以下の式の１種類以上の化合物を含む。
【０１１２】
【化４２】
2020186371.tif 000043
式中、個々の基は、それぞれの出現において同一にまたは異なって、それぞれ互いに独立に、以下の意味を有する：
Ｒ１、Ｒ２は、１〜９個のＣ原子を有するアルキル、アルコキシ、オキサアルキルもしくはアルコキシアルキル、または２〜９個のＣ原子を有するアルケニルもしくはアルケニルオキシを表し、これらの基は全て任意にフッ素化されていてもよく、
ＬＴ１〜ＬＴ６は、Ｈ、ＦまたはＣｌを表し、ただし、ＬＴ１〜ＬＴ６の少なくとも１つはＦまたはＣｌである。
【０１１３】
式Ｔの化合物は、好ましくは、以下のサブ式からなる群から選択される。
【０１１４】
【化４３】
2020186371.tif 000044
【０１１５】
【化４４】
2020186371.tif 000045
【０１１６】
【化４５】
2020186371.tif 000046
式中、Ｒは、１〜７個のＣ原子を有する直鎖状のアルキルまたはアルコキシ基を表し、Ｒ＊は、２〜７個のＣ原子を有する直鎖状のアルケニル基を表し、（Ｏ）は、酸素原子または単結合を表し、ｍは１〜６の整数を表す。Ｒ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０１１７】
ＲおよびＲ＊は、好ましくは、メチル、エチル、プロピル、ブチル、ペンチル、ヘキシル、メトキシ、エトキシ、プロポキシ、ブトキシまたはペントキシを表す。
【０１１８】
式Ｔ１、Ｔ２、およびＴ３の化合物、特にＴ１およびＴ２の化合物が非常に好ましい。
【０１１９】
（Ｏ）が酸素原子を表し、ｍが１、２、３、４または５であり、そしてＲが、メチル、エチル、プロピル、ブチル、またはペンチル、またはヘキシルのブチル（これらは好ましくは直鎖である。）である式Ｔ１〜Ｔ２４の化合物が非常に好ましい。
【０１２０】
好ましくは、ＬＣ媒体は、１５％を超える式ＴもしくはＴ１〜Ｔ２４の化合物またはターフェニル基を有する他の化合物を含まない。
【０１２１】
好ましくは、ＬＣ媒体における式ＴもしくはＴ１〜Ｔ２４の化合物またはターフェニル基を有する他の化合物の割合は、少なくとも５％、非常に好ましくは５〜１５％、最も好ましくは５〜１０％である。
【０１２２】
好ましくは、ＬＣ媒体は１〜５種類、非常に好ましくは１または２種類の式ＴまたはＴ１〜Ｔ２４の化合物を含有する。
【０１２３】
ｆ）ＬＣ媒体は、以下の式からなる群から選択される１種類以上の化合物を含む。
【０１２４】
【化４６】
2020186371.tif 000047
式中、ａｌｋｙｌは、Ｃ１−６アルキルを表し、ＬＸは、ＨまたはＦを表し、Ｘは、Ｆ、Ｃｌ、ＯＣＦ３、ＯＣＨＦ２またはＯＣＨ＝ＣＦ２を表す。ＸがＦを表す式Ｇ１の化合物が特に好ましい。
【０１２５】
ｇ）ＬＣ媒体は、以下の式からなる群から選択される１種類以上の化合物を含む。
【０１２６】
【化４７】
2020186371.tif 000048
【０１２７】
【化４８】
2020186371.tif 000049
式中、Ｒ５は、Ｒ１について上に示される意味のうちの１つを有し、ａｌｋｙｌは、Ｃ１−６−アルキルを表し、ｄは０または１を表し、ｚおよびｍは、それぞれ互いに独立に、１〜６の整数を意味する。これらの化合物におけるＲ５は、特に好ましくはＣ１−６−アルキルもしくは−アルコキシまたはＣ２−６−アルケニルであり、ｄは、好ましくは１である。本発明によるＬＣ媒体は、好ましくは１種類以上の上述の式の化合物を、５重量％以上の量で含む。
【０１２８】
ｈ）ＬＣ媒体は、以下の式からなる群から選択される１種類以上のビフェニル化合物を含む。
【０１２９】
【化４９】
2020186371.tif 000050
式中、ａｌｋｙｌおよびａｌｋｙｌ＊は、それぞれ互いに独立に、１〜６個のＣ原子を有する直鎖状のアルキル基を表し、ａｌｋｅｎｙｌおよびａｌｋｅｎｙｌ＊は、それぞれ互いに独立に、２〜６個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０１３０】
ＬＣ混合物における式Ｂ１〜Ｂ３のビフェニルの割合は、好ましくは、少なくとも３重量％、特に５重量％以上である。
【０１３１】
式Ｂ２の化合物が特に好ましい。
【０１３２】
式Ｂ１〜Ｂ３の化合物は、好ましくは、以下のサブ式からなる群から選択される。
【０１３３】
【化５０】
2020186371.tif 000051
式中、ａｌｋｙｌ＊は、１〜６個のＣ原子を有するアルキル基を表す。本発明による媒体は、特に好ましくは、式Ｂ１ａおよび／またはＢ２ｃの１種類以上の化合物を含む。
【０１３４】
ｉ）ＬＣ媒体は、以下の式からなる群から選択される１種類以上の化合物を含む。
【０１３５】
【化５１】
2020186371.tif 000052
【０１３６】
【化５２】
2020186371.tif 000053
式中、Ｒ１およびＲ２は上で示される意味を有し、好ましくは、それぞれ互いに独立に、１〜６個のＣ原子を有する直鎖状のアルキルまたは２〜６個のＣ原子を有する直鎖状のアルケニルを表す。
【０１３７】
好ましい媒体は、式Ｏ１、Ｏ３およびＯ４から選択される１種類以上の化合物を含む。
【０１３８】
ｋ）ＬＣ媒体は、以下の式の１種類以上の化合物：
【０１３９】
【化５３】
2020186371.tif 000054
（式中、
【０１４０】
【化５４】
2020186371.tif 000055
Ｒ９は、Ｈ、ＣＨ３、Ｃ２Ｈ５またはｎ−Ｃ３Ｈ７を表し、（Ｆ）は、任意のフッ素置換基を表し、ｑは、１、２または３を表し、Ｒ７は、Ｒ１について示される意味の１つを有する。）を、好ましくは３重量％より多く、特には５重量％以上、非常に特に好ましくは５〜３０重量％の量で含む。
【０１４１】
式ＦＩの特に好ましい化合物は、以下のサブ式からなる群から選択される。
【０１４２】
【化５５】
2020186371.tif 000056
【０１４３】
【化５６】
2020186371.tif 000057
式中、Ｒ７は、好ましくは直鎖状のアルキルを表し、Ｒ９は、ＣＨ３、Ｃ２Ｈ５またはｎ−Ｃ３Ｈ７を表す。式ＦＩ１、ＦＩ２およびＦＩ３の化合物が特に好ましい。
【０１４４】
ｌ）ＬＣ媒体は、以下の式からなる群から選択される１種類以上の化合物を含む。
【０１４５】
【化５７】
2020186371.tif 000058
式中、Ｒ８は、Ｒ１について示される意味を有し、ａｌｋｙｌは、１〜６個のＣ原子を有する直鎖状のアルキル基を表す。
【０１４６】
ｍ）ＬＣ媒体は、テトラヒドロナフチルまたはナフチル単位を含む１種類以上の化合物、例えば以下の式からなる群から選択される化合物などを含む。
【０１４７】
【化５８】
2020186371.tif 000059
【０１４８】
【化５９】
2020186371.tif 000060
式中、
Ｒ１０およびＲ１１は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−により、Ｏ原子が互いに直接連結しないようにして置き換えられていてもよい。）、好ましくは、１〜６個のＣ原子を有するアルキルまたはアルコキシを表し、
Ｒ１０およびＲ１１は、好ましくは、１〜６個のＣ原子を有する直鎖状のアルキルもしくはアルコキシ、または２〜６個のＣ原子を有する直鎖状のアルケニルを表し、
Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨ−ＣＨ２ＣＨ２−、−ＣＨ２ＣＨ２ＣＨ＝ＣＨ−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＦ＝ＣＨ−、−ＣＨ＝ＣＦ−、−ＣＨ２−または単結合を表す。
【０１４９】
ｎ）ＬＣ媒体は、以下の式の１種類以上のジフルオロジベンゾクロマンおよび／またはクロマン：
【０１５０】
【化６０】
2020186371.tif 000061
（式中、
Ｒ１１およびＲ１２は、それぞれ互いに独立に、Ｒ１１について上で示される意味の１つを有し、
環Ｍは、トランス−１，４−シクロヘキシレンまたは１，４−フェニレンであり、
Ｚｍは、−Ｃ２Ｈ４−、−ＣＨ２Ｏ−、−ＯＣＨ２−、−ＣＯ−Ｏ−または−Ｏ−ＣＯ−であり、
ｃは、０、１または２である。）
を、好ましくは３〜２０重量％の量、特に３〜１５重量％の量で含む。
【０１５１】
式ＢＣ、ＣＲおよびＲＣの特に好ましい化合物は、以下のサブ式からなる群から選択される。
【０１５２】
【化６１】
2020186371.tif 000062
【０１５３】
【化６２】
2020186371.tif 000063
【０１５４】
【化６３】
2020186371.tif 000064
式中、ａｌｋｙｌおよびａｌｋｙｌ＊は、それぞれ互いに独立に、１〜６個のＣ原子を有する直鎖状のアルキル基を表し、（Ｏ）は、酸素原子または単結合を表し、ｃは、１または２であり、ａｌｋｅｎｙｌおよびａｌｋｅｎｙｌ＊は、それぞれ互いに独立に、２〜６個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０１５５】
１種類、２種類または３種類の式ＢＣ−２の化合物を含む混合物が、非常に特に好ましい。
【０１５６】
о）ＬＣ媒体は、以下の式の１種類以上のフッ素化されたフェナントレンおよび／またはジベンゾフランを含む。
【０１５７】
【化６４】
2020186371.tif 000065
式中、Ｒ１１およびＲ１２は、それぞれ互いに独立に、Ｒ１１について上で示される意味の１つを有し、ｂは０または１を表し、ＬはＦを表し、ｒは１、２または３を表す。
【０１５８】
式ＰＨおよびＢＦの特に好ましい化合物は、以下のサブ式からなる群から選択される。
【０１５９】
【化６５】
2020186371.tif 000066
【化６６】
2020186371.tif 000067
式中、ＲおよびＲ’は、それぞれ互いに独立に、１〜７個のＣ原子を有する直鎖状のアルキルまたはアルコキシ基を表す。
【０１６０】
ｐ）ＬＣ媒体は、以下の式の１種類以上の単環式化合物を含む。
【０１６１】
【化６７】
2020186371.tif 000068
式中、
Ｒ１およびＲ２は、それぞれ互いに独立に、１〜１２個のＣ原子を有するアルキル（ただし加えて、１個または２個の隣接していないＣＨ２基は、−Ｏ−、−ＣＨ＝ＣＨ−、−ＣＯ−、−ＯＣＯ−または−ＣＯＯ−で、Ｏ原子が互いに直接連結しないようにして置き換えられていてもよい。）、好ましくは、１〜６個のＣ原子を有するアルキルまたはアルコキシを表し、
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表す。
【０１６２】
好ましくは、Ｌ１およびＬ２の両方がＦを表すか、Ｌ１およびＬ２の一方がＦを表し、他方がＣｌを表す。
【０１６３】
式Ｙの化合物は、好ましくは、以下のサブ式からなる群から選択される。
【０１６４】
【化６８】
2020186371.tif 000069
【０１６５】
【化６９】
2020186371.tif 000070
式中、ＡｌｋｙｌおよびＡｌｋｙｌ＊は、それぞれ互いに独立に、１〜６個のＣ原子を有する直鎖状のアルキル基を表し、Ａｌｋｏｘｙは、１〜６個のＣ原子を有するを有する直鎖状のアルコキシ基を表し、ＡｌｋｅｎｙｌおよびＡｌｋｅｎｙｌ＊は、それぞれ互いに独立に、２〜６個のＣ原子を有する直鎖状のアルケニル基を表す。ＡｌｋｅｎｙｌおよびＡｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０１６６】
特に好ましい式Ｙの化合物は、以下のサブ式からなる群から選択される。
【０１６７】
【化７０】
2020186371.tif 000071
式中、Ａｌｋｏｘｙは、好ましくは、３個、４個または５個のＣ原子を有する直鎖状のアルコキシを表す。
【０１６８】
ｑ）ＬＣ媒体は、以下の式から成る群より選択される１種類以上のクオターフェニル化合物を含む。
【０１６９】
【化７１】
2020186371.tif 000072
式中、
ＲＱは１〜９個のＣ原子を有するアルキル、アルコキシ、オキサアルキルもしくはアルコキシアルキルまたは２〜９個のＣ原子を有するアルケニルもしくはアルケニルオキシであり、該基は全てフッ素化されてよく、
ＸＱは、Ｆ、Ｃｌ、１〜６個のＣ原子を有するハロゲン化されたアルキルもしくはアルコキシまたは２〜６個のＣ原子を有するハロゲン化されたアルケニルもしくはアルケニルオキシであり、
ＬＱ１〜ＬＱ６は、それぞれ互いに独立にＨまたはＦであり、ＬＱ１〜ＬＱ６の少なくとも１つはＦである。
【０１７０】
式Ｑの好ましい化合物はＲＱが２〜６個のＣ原子を有する直鎖状のアルキルを表すものであり、非常に好ましくはエチル、ｎ−プロピルまたはｎ−ブチルである。
【０１７１】
式Ｑの好ましい化合物は、ＬＱ３およびＬＱ４がＦのものである。式Ｑの更に好ましい化合物は、ＬＱ３、ＬＱ４ならびにＬＱ１およびＬＱ２のうちの１つまたは２つがＦのものである。
【０１７２】
式Ｑの好ましい化合物はＸＱがＦまたはＯＣＦ３、非常に好ましくはＦを表すものである。
【０１７３】
式Ｑの化合物は好ましくは、以下のサブ式から選択される。
【０１７４】
【化７２】
2020186371.tif 000073
式中、
ＲＱは式Ｑの意味の１つまたは上および下で与えるその好ましい意味の１つを有し、好ましくはエチル、ｎ−プロピルまたはｎ−ブチルである。
【０１７５】
式Ｑ１の化合物、特にＲＱがｎ−プロピルのものが特に好ましい。
【０１７６】
好ましくは混合物全体における式Ｑの化合物の割合は０重量％より多く〜５重量％以下、非常に好ましくは０．１〜２重量％、最も好ましくは０．２〜１．５重量％である。
【０１７７】
好ましくはＬＣ媒体は１〜５種類、好ましくは１種類または２種類の式Ｑの化合物を含む。
【０１７８】
ＬＣホスト混合物へ式Ｑのクオターフェニル化合物を添加することで高いＵＶ吸収性を維持しながら、ＯＤＦムラを低減することが可能となり、迅速かつ完全な重合が可能となり、強力かつ迅速なチルト角の生成が可能となり、ＬＣ媒体のＵＶ安定性を高めることが可能となる。
【０１７９】
その他に誘電異方性が負のＬＣ媒体に正の誘電異方性を有する式Ｑの化合物を添加することで誘電定数ε‖およびε⊥の値をより良好に制御できるようになり、特に誘電異方性Δεを一定に保ちながら誘電定数ε‖の高い値を達成することが可能となり、それによりキックバック電圧を低減し、画像固着を低減することが可能となる。
【０１８０】
ｒ）ＬＣ媒体は、式Ｃの１種類以上の化合物を含む。
【０１８１】
【化７３】
2020186371.tif 000074
式中、
ＲＣは１〜９個のＣ原子を有するアルキル、アルコキシ、オキサアルキルもしくはアルコキシアルキルまたは２〜９個のＣ原子を有するアルケニルもしくはアルケニルオキシを表し、該基は全てフッ素化されてよく、
ＸＣは、Ｆ、Ｃｌ、１〜６個のＣ原子を有するハロゲン化されたアルキルもしくはアルコキシまたは２〜６個のＣ原子を有するハロゲン化されたアルケニルもしくはアルケニルオキシを表し、
ＬＣ１およびＬＣ２は、それぞれ互いに独立にＨまたはＦを表し、ＬＣ１およびＬＣ２の少なくとも一方はＦである。
【０１８２】
式Ｃの好ましい化合物はＲＣが２〜６個のＣ原子を有する直鎖状のアルキルを表すものであり、非常に好ましくはエチル、ｎ−プロピルまたはｎ−ブチルである。
【０１８３】
式Ｃの好ましい化合物は、ＬＣ１およびＬＣ２がＦのものである。
【０１８４】
式Ｃの好ましい化合物はＸＣがＦまたはＯＣＦ３、非常に好ましくはＦを表すものである。
【０１８５】
式Ｃの好ましい化合物は、以下のサブ式から選択される。
【０１８６】
【化７４】
2020186371.tif 000075
式中、
ＲＣは式Ｃの意味の１つまたは上および下で与えるその好ましい意味の１つを有し、好ましくはエチル、ｎ−プロピルまたはｎ−ブチル、非常に好ましくはｎ−プロピルである。
【０１８７】
好ましくは混合物全体における式Ｃの化合物の割合は０重量％より多く〜１０重量％以下、非常に好ましくは０．１〜８重量％、最も好ましくは０．２〜５重量％である。
【０１８８】
好ましくはＬＣ媒体は１〜５種類、好ましくは１種類、２種類または３種類の式Ｃの化合物を含む。
【０１８９】
誘電異方性が負のＬＣ媒体に正の誘電異方性を有する式Ｃの化合物を添加することで誘電定数ε‖およびε⊥の値をより良好に制御できるようになり、特に誘電異方性Δεを一定に保ちながら誘電定数ε‖の高い値を達成することが可能となり、それによりキックバック電圧を低減し、画像固着を低減することが可能となる。その他に式Ｃの化合物を添加することで、ＬＣ媒体の粘度および応答時間を低減することが可能となる。
【０１９０】
ｓ）ＬＣ媒体は、１〜８種類、好ましくは１〜５種類の式ＣＹ１、ＣＹ２、ＰＹ１および／またはＰＹ２の化合物を含む。これらの化合物の混合物中の割合は、全体として、好ましくは５〜６０％、特に好ましくは１０〜３５％である。これらの個々の化合物の含有量は、好ましくは、それぞれ２〜２０％である。
【０１９１】
ｔ）ＬＣ媒体は、１〜８種類、好ましくは１〜５種類の式ＣＹ９、ＣＹ１０、ＰＹ９および／またはＰＹ１０の化合物を含む。これらの化合物の混合物中の割合は、全体として、好ましくは５〜６０％、特に好ましくは１０〜３５％である。これらの個々の化合物の含有量は、好ましくはそれぞれ２〜２０％である。
【０１９２】
ｕ）ＬＣ媒体は、１〜１０種類、好ましくは１〜８種類の式ＺＫの化合物、特に式ＺＫ１、ＺＫ２および／またはＺＫ６の化合物を含む。これらの化合物の混合物中の割合は、全体として、好ましくは３〜２５％、特に好ましくは５〜４５％である。これらの個々の化合物の含有量は、好ましくは、それぞれ２〜２０％である。
【０１９３】
ｖ）ＬＣ媒体中、式ＣＹ、ＰＹおよびＺＫの化合物の混合物中の割合は、全体として、７０％超であり、好ましくは８０％超である。
【０１９４】
ｗ）ＬＣ媒体は、アルケニル基を含む１種類以上の化合物、好ましくは、式ＣＹ、ＰＹ、およびＤＹ（式中、Ｒ１およびＲ２の一方または両方が２〜６個のＣ原子を有する直鎖状のアルケニルを表す。）、式ＺＫおよびＤＫ（式中、Ｒ３およびＲ４の一方もしくは両方、またはＲ５およびＲ６一方もしくは両方が、２〜６個のＣ原子を有する直鎖状のアルケニルを表す。）ならびに式Ｂ２およびＢ３からなる群から選択される化合物、非常に好ましくは、式ＣＹ１５、ＣＹ１６、ＣＹ２４、ＣＹ３２、ＰＹ１５、ＰＹ１６、ＺＫ３、ＺＫ４、ＤＫ３、ＤＫ６、Ｂ２およびＢ３から選択される化合物を含む。ＬＣホスト混合物中のこれらの化合物の濃度は、好ましくは２〜７０％、非常に好ましくは３〜５５％である。
【０１９５】
ｘ）ＬＣ媒体は、式ＰＹ１〜ＰＹ８、非常に好ましくは式ＰＹ２から選択される１種類以上、好ましくは１〜５種類の化合物を含む。これらの化合物の混合物中の割合は、全体として、好ましくは１〜３０％、特に好ましくは２〜２０％である。これらの個々の化合物の含有量は、好ましくは、それぞれ１〜２０％である。
【０１９６】
ｙ）Ｌ媒体は式ＡＮ１〜ＡＮ１５、好ましくは式ＡＮ１、ＡＮ３およびＡＮ６、より好ましくは式ＡＮ１ａおよびＡＮ６ａ、非常に好ましくは式ＡＮ１ａ２、ＡＮ１ａ５、ＡＮ６ａ１およびＡＮ６ａ２から選択される１種類以上の化合物を含む。混合物全体におけるこれらの化合物の割合は、好ましくは５〜７０％、より好ましくは１０〜６０％、最も好ましくは２０〜６０％である。
【０１９７】
ｚ）Ｌ媒体は式ＡＹ１〜ＡＹ１４、より好ましくは式ＡＹ５ａ、ＡＹ６ａ、ＡＹ９ａ、ＡＹ１０ａ、ＡＹ１１ａおよびＡＹ１４ａ、非常に好ましくは式ＡＹ１４ａから選択される１種類以上の化合物を含む。混合物全体におけるこれらの化合物の割合は、好ましくは２〜５０重量％、非常に好ましくは５〜４０重量％、最も好ましくは５〜３０重量％である。
【０１９８】
上述の好ましい実施形態の化合物を、上記の重合された化合物と組み合わせることにより、本発明によるＬＣ媒体において、低い閾電圧、低い回転粘度および非常に良好な低温安定性と、同時に、常に高い透明点および高いＶＨＲ値とが生じる。
【０１９９】
重合性化合物を含むＬＣ媒体を使用することで、ＰＳＡディスプレイにおいて特に低いプレチルト角の迅速な確立が可能となる。特に、先行技術からの媒体と比較して、ＬＣ媒体は、ＰＳＡディスプレイにおいて、著しく短縮された応答時間、また特には中間調（灰色遮光）応答時間を示す。
【０２００】
本発明のＬＣ媒体およびＬＣホスト混合物は、好ましくは、少なくとも８０Ｋ、特に好ましくは少なくとも１００Ｋのネマチック相範囲、および２０℃において、２５０ｍＰａ・ｓ以下、好ましくは２００ｍＰａ・ｓ以下の回転粘度を有する。
【０２０１】
本発明によるＶＡタイプのディスプレイでは、スイッチオフ状態のＬＣ媒体層における分子は電極表面に垂直に配向している（ホメオトロピック的）か、またはチルトホメオトロピック配向を有している。電極に電圧を印加すると、分子長軸が電極表面に平行なＬＣ分子の再配向が起きる。
【０２０２】
本発明によるＬＣ媒体は好ましくは誘電異方性が負の化合物に基づき、特にＶＡ、ＵＢ−ＦＦＳ、ＰＳ−ＶＡおよびＰＳ−ＵＢ−ＦＦＳタイプのディスプレイにおいて使用するのに適しており、好ましくは、２０℃および１ｋＨｚにおいて負の誘電異方性Δε、非常に好ましくは−０．５〜−１０、最も好ましくは−２．５〜−７．５の誘電異方性Δεを有する。
【０２０３】
本発明によるＬＣ媒体、特にＶＡ、ＵＢ−ＦＦＳ、ＰＳ−ＶＡおよびＰＳ−ＵＢ−ＦＦＳタイプのディスプレイにおいて使用するためのＬＣ媒体における複屈折率Δｎは、好ましくは０．１６未満、特に好ましくは０．０６〜０．１４、非常に特に好ましくは０．０７〜０．１２である。
【０２０４】
また本発明によるＬＣ媒体は当業者に知られており文献に記載されている添加剤、例えば、重合開始剤、阻害剤、安定化剤、表面活性物質またはキラルドーパントなどを更に含んでもよい。これらは重合性または非重合性でよい。
【０２０５】
本発明の好ましい実施形態において、ＬＣ媒体は加えて１種類以上の重合性化合物を含む。
【０２０６】
重合性化合物は、好ましくは式Ｍから選択される。
【０２０７】
【化７５】
2020186371.tif 000076
式中、個々の基は、それぞれの出現において同一にまたは異なって、それぞれ互いに独立に、以下の意味を有する：
ＲａおよびＲｂは、Ｐ、Ｐ−Ｓｐ−、Ｈ、Ｆ、Ｃｌ、Ｂｒ、Ｉ、−ＣＮ、−ＮＯ２、−ＮＣＯ、−ＮＣＳ、−ＯＣＮ、−ＳＣＮ、ＳＦ５、または１〜２５個のＣ原子を有する直鎖状もしくは分岐状のアルキル（ただし加えて、１個以上の隣接していないＣＨ２基は、それぞれ互いに独立に、Ｃ（Ｒ０）＝Ｃ（Ｒ００）−、−Ｃ≡Ｃ−、−Ｎ（Ｒ００）−、−Ｏ−、−Ｓ−、−ＣＯ−、−ＣＯ−Ｏ−、−Ｏ−ＣＯ−、−Ｏ−ＣＯ−Ｏ−で、Ｏおよび／またはＳ原子が互いに直接連結しないようにして置き換えられていてもよく、ただし加えて、１個以上のＨ原子は、Ｆ、Ｃｌ、Ｂｒ、Ｉ、ＣＮ、ＰまたはＰ−Ｓｐ−で置き換えられていてもよい。）を表し、ただし、Ｂ１および／またはＢ２が飽和Ｃ原子を含む場合、Ｒａおよび／またはＲｂはまた、この飽和Ｃ原子にスピロ連結されている基を表してもよく、
ただし、基ＲａおよびＲｂのうちの少なくとも１個は、基ＰまたはＰ−Ｓｐ−を表すか含み、
Ｐは、重合性基を表し、
Ｓｐは、スペーサー基または単結合を表し、
Ｂ１およびＢ２は、好ましくは４〜２５個の環原子を有する芳香族、ヘテロ芳香族、脂環式またはヘテロ環基を表し、ただし該基はまた縮合環を含有していてもよく、また該基は非置換であるか、またはＬで単置換もしくは多置換されており、
Ｚｂは、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１−、−ＣＦ２ＣＨ２−、−ＣＨ２ＣＦ２−、−（ＣＦ２）ｎ１−、−ＣＨ＝ＣＨ−、−ＣＦ＝ＣＦ−、−ＣＨ≡ＣＦ−、−ＣＨ＝ＣＨ−ＣＯＯ−、−ＯＣＯ−ＣＨ＝ＣＨ−、ＣＲ０Ｒ００または単結合であり、
Ｒ０およびＲ００は、それぞれ互いに独立に、Ｈ、または１〜１２個のＣ原子を有するアルキルを表し、
ｍは、０、１、２、３または４を表し、
ｎ１は、１、２、３または４を表し、
Ｌは、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、任意で置換されていてもよいシリル、任意で置換されていてもよい６〜２０個のＣ原子を有するアリール、または１〜２５個のＣ原子を有する直鎖状もしくは分岐状のアルキル、アルコキシ、アルキルカルボニル、アルコキシカルボニル、アルキルカルボニルオキシもしくはアルコキシカルボニルオキシを表し、ただし加えて、１個以上のＨ原子は、Ｆ、Ｃｌ、ＰまたはＰ−Ｓｐ−で置き換えられていてもよく、
ＰおよびＳｐは、上に示される意味を有し、
Ｙ１は、ハロゲンを表し、
Ｒｘは、Ｐ、Ｐ−Ｓｐ−、Ｈ、ハロゲン、１〜２５個のＣ原子を有する直鎖状、分岐状もしくは環状のアルキル（ただし加えて、１個以上の隣接していないＣＨ２基は、−Ｏ−、−Ｓ−、−ＣＯ−、−ＣＯ−Ｏ−、−Ｏ−ＣＯ−、−Ｏ−ＣＯ−Ｏ−で、Ｏおよび／またはＳ原子が互いに直接連結しないようにして置き換えられていてもよく、ただし加えて、１個以上のＨ原子は、Ｆ、Ｃｌ、ＰまたはＰ−Ｓｐ−で置き換えられていてもよい。）、任意で置換されていてもよい６〜４０個のＣ原子を有するアリールもしくはアリールオキシ基、または任意で置換されていてもよい２〜４０個のＣ原子を有するヘテロアリールもしくはヘテロアリールオキシ基を表す。
【０２０８】
特に好ましい式Ｉの化合物は、式中、Ｂ１およびＢ２が、それぞれ互いに独立に、１，４−フェニレン、１，３−フェニレン、ナフタレン−１，４−ジイル、ナフタレン−２，６−ジイル、フェナントレン−２，７−ジイル、９，１０−ジヒドロ−フェナントレン−２，７−ジイル、アントラセン−２，７−ジイル、フルオレン−２，７−ジイル、クマリン、フラボン（ただし加えて、これらの基における１個以上のＣＨ基はＮで置き換えられていてもよい。）、シクロヘキサン−１，４−ジイル（ただし加えて、１個以上の隣接していないＣＨ２基は、Ｏおよび／またはＳで置き換えられていてもよい。）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイルまたはオクタヒドロ−４，７−メタノインダン−２，５−ジイルを表し、ただし、これらの全ての基は、非置換であっても、上に定義されるとおりのＬで単置換または多置換されていてもよい化合物である。
【０２０９】
特に好ましい式Ｉの化合物は、式中、Ｂ１およびＢ２が、それぞれ互いに独立して、１，４−フェニレン、１，３−フェニレン、ナフタレン−１，４−ジイル、ナフタレン−２，６−ジイルを表す化合物である。
【０２１０】
非常に好ましい式Ｍの化合物は、以下の式から選択される。
【０２１１】
【化７６】
2020186371.tif 000077
【０２１２】
【化７７】
2020186371.tif 000078
【０２１３】
【化７８】
2020186371.tif 000079
【０２１４】
【化７９】
2020186371.tif 000080
【０２１５】
【化８０】
2020186371.tif 000081
式中、個々の基は、それぞれの出現において同一にまたは異なって、それぞれ互いに独立に、以下の意味を有する：
Ｐ１、Ｐ２、Ｐ３は重合性基を表し、好ましくはビニルオキシ、アクリレート、メタクリレート、フルオロアクリレート、クロロアクリレート、オキセタンおよびエポキシから選択され、
Ｓｐ１、Ｓｐ２、Ｓｐ３は、単結合またはスペーサー基を表し、ただし加えて、存在する基Ｐ１−Ｓｐ１−、Ｐ２−Ｓｐ２−およびＰ３−Ｓｐ３−のうちの少なくとも１個がＲａａとは異なることを条件として、基Ｐ１−Ｓｐ１−、Ｐ２−Ｓｐ２−およびＰ３−Ｓｐ３−のうちの１個以上がＲａａを表してもよく、好ましくは−（ＣＨ２）ｐ１−、−（ＣＨ２）ｐ１−Ｏ−、−（ＣＨ２）ｐ１−ＣＯ−Ｏ−または−（ＣＨ２）ｐ１−Ｏ−ＣＯ−Ｏ−を意味し、ただしＰ１は１〜１２の整数であって、
Ｒａａは、Ｈ、Ｆ、Ｃｌ、ＣＮ、または１〜２５個のＣ原子を有する直鎖状もしくは分岐状のアルキル（ただし加えて、１個以上の隣接していないＣＨ２基は、Ｏおよび／またはＳ原子が互いに直接連結しないようにして、それぞれ互いに独立に、Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし加えて、１個以上のＨ原子は、Ｆ、Ｃｌ、ＣＮまたはＰ１−Ｓｐ１−で置き換えられていてもよい。）、特に好ましくは、直鎖状または分岐状の任意で一フッ素化または多フッ素化されていてもよい１〜１２個のＣ原子を有するアルキル、アルコキシ、アルケニル、アルキニル、アルキルカルボニル、アルコキシカルボニル、アルキルカルボニルオキシまたはアルコキシカルボニルオキシ（ただし、アルケニルおよびアルキニル基は少なくとも２個のＣ原子を有し、分岐状の基は少なくとも３個のＣ原子を有する。）を表し、
Ｒ０、Ｒ００は、Ｈ、または１〜１２個のＣ原子を有するアルキルを表し、
ＲｙおよびＲｚは、Ｈ、Ｆ、ＣＨ３またはＣＦ３を表し、
Ｘ１、Ｘ２、Ｘ３は、−ＣＯ−Ｏ−、−Ｏ−ＣＯ−または単結合を表し、
ＺＭ１は、−Ｏ−、−ＣＯ−、−Ｃ（ＲｙＲｚ）−または−ＣＦ２ＣＦ２−を表し、
ＺＭ２、ＺＭ３は、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−（式中、ｎは、２、３または４である。）を表し、
Ｌは、Ｆ、Ｃｌ、ＣＮ、または直鎖状もしくは分岐状の任意で一フッ素化もしくは多フッ素化されていてもよい１〜１２個のＣ原子を有するアルキル、アルコキシ、アルケニル、アルキニル、アルキルカルボニル、アルコキシカルボニル、アルキルカルボニルオキシもしくはアルコキシカルボニルオキシを表し、
Ｌ’、Ｌ”は、Ｈ、ＦまたはＣｌを表し、
ｋは、０または１を表し、
ｒは、０、１、２、３または４を表し、
ｓは、０、１、２または３を表し、
ｔは、０、１または２を表し、
ｘは、０または１を表す。
【０２１６】
式Ｍ２およびＭ１３の化合物が特に好ましい。
【０２１７】
二反応性化合物Ｍ１５〜Ｍ３１、特にＭ１７、Ｍ１８、Ｍ１９、Ｍ２２、Ｍ２３、Ｍ２４、Ｍ２５、Ｍ３０、Ｍ３１およびＭ３２が更に好ましい。
【０２１８】
式Ｍ１〜Ｍ３２の化合物において、基
【０２１９】
【化８１】
2020186371.tif 000082
式中、Ｌは、それぞれの出現において同一にまたは異なって、上または下で与えられる意味のうちの１つを有し、好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５またはＰ−Ｓｐ−、特に好ましくはＦ、Ｃｌ、ＣＮ、ＣＨ３、Ｃ２Ｈ５、ＯＣＨ３、ＣＯＣＨ３、ＯＣＦ３またはＰ−Ｓｐ−、より好ましくはＦ、Ｃｌ、ＣＨ３、ＯＣＨ３、ＣＯＣＨ３またはＯＣＦ３、特にＦまたはＣＨ３である。
【０２２０】
式Ｍ１〜Ｍ３２の好ましい化合物は、式中、Ｐ１、Ｐ２およびＰ３が、アクリレート、メタクリレート、オキセタン、またはエポキシ基、非常に好ましくは、アクリレートまたはメタクリレート基を表す化合物である。
【０２２１】
式Ｍ１〜Ｍ３２のさらに好ましい化合物は、式中、Ｓｐ１、Ｓｐ２およびＳｐ３が単結合である化合物である。
【０２２２】
式Ｍ１〜Ｍ３２のさらに好ましい化合物は、式中、Ｓｐ１、Ｓｐ２およびＳｐ３のうちの１個が単結合であり、Ｓｐ１、Ｓｐ２およびＳｐ３のうちの別の１個が単結合とは異なる化合物である。
【０２２３】
式Ｍ１〜Ｍ３２のさらに好ましい化合物は、式中、単結合とは異なるこれらの基Ｓｐ１、Ｓｐ２およびＳｐ３が−（ＣＨ２）ｓ１−Ｘ”−（式中、ｓ１は１〜６の整数、好ましくは２、３、４または５であり、Ｘ”はベンゼン環への連結であり、かつ−Ｏ−、−Ｏ−ＣＯ−、−ＣＯ−Ｏ、−Ｏ−ＣＯ−Ｏ−または単結合である。）を表す化合物である。
【０２２４】
１種類、２種類または３種類の式Ｍ、好ましくは式Ｍ１〜Ｍ３２から選択される重合性化合物を含むＬＣ媒体が特に好ましい。
【０２２５】
好ましくは、ＬＣ媒体における重合性化合物の割合は０．０１〜５％、非常に好ましくは０．０５〜１％、最も好ましくは０．１〜０．５％である。
【０２２６】
重合性基Ｐは、例えば、フリーラジカルまたはイオン連鎖重合、重付加または重縮合などの重合反応、または、高分子類似反応、例えば、主鎖上への付加または縮合に適切な基である。連鎖重合のための基、特に、Ｃ＝Ｃ二重結合または−Ｃ≡Ｃ−三重結合を含有するもの、および、例えば、オキセタンまたはエポキシド基などの開環重合に適切な基が特に好ましい。
【０２２７】
好ましい基Ｐは、以下からなる群から選択される：ＣＨ２＝ＣＷ１−ＣＯ−Ｏ−、ＣＨ２＝ＣＷ１−ＣＯ−、
【０２２８】
【化８２】
2020186371.tif 000083
ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−、ただし式中、Ｗ１は、Ｈ、Ｆ、Ｃｌ、ＣＮ、ＣＦ３、フェニルまたは１〜５個のＣ原子を有するアルキル、特に、Ｈ、Ｆ、ＣｌまたはＣＨ３を表し、Ｗ２およびＷ３は、それぞれ互いに独立に、Ｈまたは１〜５個のＣ原子を有するアルキル、特に、Ｈ、メチル、エチルまたはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌ、または１〜５個のＣ原子を有するアルキルを表し、Ｐｈｅは、Ｐ−Ｓｐ−以外の１個以上の上で定義されるとおりの基Ｌで任意で置換されていてもよい１，４−フェニレンを表し、ｋ１、ｋ２およびｋ３は、それぞれ互いに独立に、０または１を表し、ｋ３は、好ましくは、１を表し、ｋ４は１〜１０の整数を表す。
【０２２９】
非常に好ましい基Ｐは、以下からなる群から選択される：ＣＨ２＝ＣＷ１−ＣＯ−Ｏ−、ＣＨ２＝ＣＷ１−ＣＯ−、
【０２３０】
【化８３】
2020186371.tif 000084
ＣＨ２＝ＣＷ２−Ｏ−、ＣＨ２＝ＣＷ２−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−およびＷ４Ｗ５Ｗ６Ｓｉ−、ただし式中、Ｗ１は、Ｈ、Ｆ、Ｃｌ、ＣＮ、ＣＦ３、フェニルまたは１〜５個のＣ原子を有するアルキル、特に、Ｈ、Ｆ、ＣｌまたはＣＨ３を表し、Ｗ２およびＷ３は、それぞれ互いに独立に、Ｈまたは１〜５個のＣ原子を有するアルキル、特に、Ｈ、メチル、エチルまたはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌ、または１〜５個のＣ原子を有するアルキルを表し、Ｐｈｅは１，４−フェニレンを表し、ｋ１、ｋ２およびｋ３は、それぞれ互いに独立に、０または１を表し、ｋ３は、好ましくは、１を表し、ｋ４は１〜１０の整数を表す。
【０２３１】
非常に特に好ましい基Ｐは、ＣＨ２＝ＣＷ１−ＣＯ−Ｏ−、特には、ＣＨ２＝ＣＨ−ＣＯ−Ｏ−、ＣＨ２＝Ｃ（ＣＨ３）−ＣＯ−Ｏ−およびＣＨ２＝ＣＦ−ＣＯ−Ｏ−、更には、ＣＨ２＝ＣＨ−Ｏ−、（ＣＨ２＝ＣＨ）２ＣＨ−Ｏ−ＣＯ−、（ＣＨ２＝ＣＨ）２ＣＨ−Ｏ−、
【０２３２】
【化８４】
2020186371.tif 000085
から選択される。
【０２３３】
さらに好ましい重合性基Ｐは、ビニルオキシ、アクリレート、メタクリレート、フルオロアクリレート、クロロアクリレート、オキセタンおよびエポキシドからなる群から選択され、最も好ましくはアクリレートおよびメタクリレートから選択される。
【０２３４】
Ｓｐは、単結合とは異なる場合、好ましくは式Ｓｐ”−Ｘ”であり、その結果それぞれの基Ｐ−Ｓｐ−は式Ｐ−Ｓｐ”−Ｘ”−に一致し、式中、
Ｓｐ”は、１〜２０個、好ましくは１〜１２個のＣ原子を有するアルキレンを表し、該基は、任意でＦ、Ｃｌ、Ｂｒ、ＩまたはＣＮで単置換または多置換されていてもよく、ただし加えて、１個以上の隣接していないＣＨ２基は、それぞれ互いに独立に、−Ｏ−、−Ｓ−、−ＮＨ−、−Ｎ（Ｒ０）−、−Ｓｉ（Ｒ０Ｒ００）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ００）−ＣＯ−Ｏ−、−Ｏ−ＣＯ−Ｎ（Ｒ０）−、−Ｎ（Ｒ０）−ＣＯ−Ｎ（Ｒ００）−、−ＣＨ＝ＣＨ−または−Ｃ≡Ｃ−により、Ｏおよび／またはＳ原子が互いに直接連結しないようにして置き換えられていてもよく、
Ｘ”は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ０）−、−Ｎ（Ｒ０）−ＣＯ−、−Ｎ（Ｒ０）−ＣＯ−Ｎ（Ｒ００）−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０−、−ＣＹ２＝ＣＹ３−、−Ｃ≡Ｃ−、−ＣＨ＝ＣＨ−ＣＯ−Ｏ−、−Ｏ−ＣＯ−ＣＨ＝ＣＨ−または単結合を表し、
Ｒ０およびＲ００は、それぞれ互いに独立に、Ｈ、または１〜２０個のＣ原子を有するアルキルを表し、
Ｙ２およびＹ３は、それぞれ互いに独立に、Ｈ、Ｆ、ＣｌまたはＣＮを表す。
【０２３５】
Ｘ”は好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ００−または単結合である。
【０２３６】
典型的なスペーサー基Ｓｐおよび−Ｓｐ”−Ｘ”−は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−または−（ＳｉＲ０Ｒ００−Ｏ）ｐ１−であり、式中、ｐ１は１〜１２の整数であり、ｑ１は１〜３の整数であり、Ｒ０およびＲ００は上に示した意味を有する。
【０２３７】
特に好ましい基Ｓｐおよび−Ｓｐ”−Ｘ”−は、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−であり、式中、ｐ１およびｑ１は上に示した意味を有する。
【０２３８】
特に好ましい基Ｓｐ”は、それぞれの場合で、直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【０２３９】
ＰＳＡディスプレイの製造のために、ＬＣ媒体に含有される重合性化合物は、任意に電極に電圧を印加しながら、ＬＣディスプレイの基板間でＬＣ媒体中でのｉｎ  ｓｉｔｕ重合により、重合または（１つの化合物が２個以上の重合性基を含有する場合）架橋される。
【０２４０】
本発明によるＰＳＡディスプレイの構造は、冒頭で引用した先行技術に記載されるとおりのＰＳＡディスプレイの通常の構成に対応している。突起のない構成が好ましく、特に、さらに、カラーフィルター側の電極が構造化されておらず、ＴＦＴ側の電極のみがスロットを有するものが好ましい。ＰＳ−ＶＡディスプレイ用に特に適切で好ましい電極構造は、例えば、米国特許出願公開第２００６／００６６７９３号明細書に記載されている。
【０２４１】
ＬＣ媒体における重合性化合物の割合は好ましくは０％より多く〜５％未満、非常に好ましくは０％より多く〜１％未満、最も好ましくは０．０１〜０．５％である。
【０２４２】
任意に、１種類以上の重合開始剤をＬＣ媒体に添加してもよい。重合に適切な条件および開始剤の適切なタイプおよび量は当業者に既知であり、文献に記載されている。例えば、フリーラジカル重合に適した開始剤は、商業的に入手可能な光重合開始剤Ｉｒｇａｃｕｒｅ６５１（登録商標）、Ｉｒｇａｃｕｒｅ１８４（登録商標）、Ｉｒｇａｃｕｒｅ９０７（登録商標）、Ｉｒｇａｃｕｒｅ３６９（登録商標）またはＤａｒｏｃｕｒｅ１１７３（登録商標）（Ｃｉｂａ社）である。重合開始剤を用いる場合、その割合は、好ましくは、０．００１〜５重量％、特に好ましくは、０．００１〜１重量％である。
【０２４３】
別の好ましい実施形態においてＬＣ媒体は、重合開始剤を含まない。
【０２４４】
またＬＣ媒体は、１種類以上の安定剤を含んでもよい。安定剤の適切なタイプおよび量は当業者に既知であり、文献に記載されている。特に適切な安定剤は、例えば、Ｉｒｇａｎｏｘ（登録商標）シリーズ（Ｃｉｂａ社）から商業的に入手可能な安定剤、例えばＩｒｇａｎｏｘ（登録商標）１０７６などである。安定剤を用いる場合、その割合は、好ましくは、１０〜５００，０００ｐｐｍ、より好ましくは５０〜５，０００ｐｐｍ、非常に好ましくは５０〜１，０００ｐｐｍである。
【０２４５】
本発明の別の好ましい実施形態においてＬＣ媒体は、下の表Ｃから選択される１種類以上の安定剤を含む。
【０２４６】
本発明の別の好ましい実施形態においてＬＣ媒体は、以下の式から成る群より選択される１種類以上の安定剤を含む。
【０２４７】
【化８５】
2020186371.tif 000086
式中、個々の基は、それぞれ互いに独立にそれぞれの出現で同一または異なって以下の意味を有する：
Ｒａ〜ｄは、１〜１０個、好ましくは１〜６個、非常に好ましくは１〜４個のＣ原子を有する直鎖状または分岐状のアルキル、最も好ましくはメチルを表し、
ＸＳは、Ｈ、ＣＨ３、ＯＨまたはＯ●を表し、
ＡＳは、１〜２０個のＣ原子を有する直鎖状、分岐状または環状のアルキレンを表し、該基は置換されてよく、
ｎは１〜６の整数、好ましくは３を表す。
【０２４８】
式Ｓ３の好ましい安定剤は、式Ｓ３Ａから選択される。
【０２４９】
【化８６】
2020186371.tif 000087
式中ｎ２は１〜１２の整数であり、ただし基（ＣＨ２）ｎ２中の１個以上のＨ原子は、メチル、エチル、プロピル、ブチル、ペンチルまたはヘキシルで置き換えられてよい。
【０２５０】
非常に好ましい安定剤は、以下の式から成る群より選択される。
【０２５１】
【化８７】
2020186371.tif 000088
【０２５２】
【化８８】
2020186371.tif 000089
【０２５３】
【化８９】
2020186371.tif 000090
好ましい実施形態において液晶媒体は、式Ｓ１−１、Ｓ２−１、Ｓ３−１、Ｓ３−１およびＳ３−３から成る群より選択される１種類以上の安定剤を含む。
【０２５４】
好ましい実施形態において液晶媒体は、下の表Ｃから選択される１種類以上の安定剤を含む。
【０２５５】
好ましくは液晶媒体中の式Ｓ１〜Ｓ３のものなどの安定剤の割合は１０〜５００ｐｐｍ、非常に好ましくは２０〜１００ｐｐｍである。
【０２５６】
別の好ましい実施形態において本発明による液晶媒体は、式ＩＩまたはそのサブ式から選択される１種類以上のＳＡ添加剤を含む。ＬＣ媒体中のＳＡ添加剤の濃度は、好ましくは０．１〜５％、非常に好ましくは０．２〜３％、最も好ましくは０．２〜１．５％である。
【０２５７】
好ましい実施形態において本発明によるＬＣ媒体またはディスプレイは、下の表Ｆから選択される１種類以上のＳＡ添加剤を含む。
【０２５８】
別の好ましい実施形態において本発明によるＳＡ−ＶＡまたはＳＡ−ＦＦＳディスプレイは、ポリイミド配向層を含まない。
【０２５９】
ネマチックＬＣ相を有し、好ましくはキラル液晶相を有さないＬＣ媒体が好ましい。
【０２６０】
他の好ましい実施形態においてＬＣ媒体は１種類以上のキラルドーパントを、好ましくは０．０１〜１％、非常に好ましくは０．０５〜０．５％の濃度で含む。キラルドーパントは好ましくは下の表Ｂからの化合物より成る群、非常に好ましくはＲ−もしくはＳ−１０１１、Ｒ−もしくはＳ−２０１１、Ｒ−もしくはＳ−３０１１、Ｒ−もしくはＳ−４０１１、またはＲ−もしくはＳ−５０１１から成る群より選択される。
【０２６１】
別の好ましい実施形態において、ＬＣ媒体は、１種類以上のキラルドーパントのラセミ体を含有し、該キラルドーパントは、好ましくは、先の段落で述べたキラルドーパントから選択される。
【０２６２】
更に、例えば、０〜１５重量％の多色性色素、更に、ナノ粒子、導電性を向上するための導電性塩、好ましくは、エチルジメチルドデシルアンモニウム４−ヘキソキシベンゾエート、テトラブチルアンモニウムテトラフェニルボレートまたはクラウンエーテルの錯塩（例えば、Ｈａｌｌｅｒら、Ｍｏｌ．Ｃｒｙｓｔ．Ｌｉｑ．Ｃｒｙｓｔ．２４巻、２４９〜２５８頁（１９７３年）参照）、またはネマチック相の誘電異方性、粘度および／または配向を改変するための物質をＬＣ媒体に加えることも可能である。このタイプの物質は、例えば、独国特許出願公開第２２  ０９  １２７号明細書、独国特許出願公開第２２  ４０  ８６４号明細書、独国特許出願公開第２３  ２１  ６３２号明細書、独国特許出願公開第２３  ３８  ２８１号明細書、独国特許出願公開第２４  ５０  ０８８号明細書、独国特許出願公開第２６  ３７  ４３０号明細書および独国特許出願公開第２８  ５３  ７２８号明細書に記載されている。
【０２６３】
本発明によるＬＣ媒体の好ましい実施形態ａ）〜ｚ）の個々の成分は既知であるか、あるいは、それらを調製する方法は文献に記載されている標準的な方法に基づいているため、それらを調製する方法は当業者であれば先行技術より容易に導くことができる。式ＣＹの対応する化合物は、例えば、欧州特許出願公開第０  ３６４  ５３８号明細書に記載されている。式ＺＫの対応する化合物は、例えば、独国特許出願公開第２６  ３６  ６８４号明細書および独国特許出願公開第３３  ２１  ３７３号明細書に記載されている。
【０２６４】
本発明に従って使用できるＬＣ媒体は例えば、上述の１種類以上の化合物を上で定義する通りの重合性化合物と、および任意に更なる液晶化合物および／または添加剤と混合することで、それ自身は従来の様式によって調製される。一般に、より少量で使用される成分の所望量を、主要な構成成分を構成する成分に、有利には昇温して溶解する。また有機溶媒中、例えば、アセトン、クロロホルムまたはメタノール中の成分の溶液を混合し、完全に混合後、例えば蒸留により、溶媒を再び除去することも可能である。本発明は更に、本発明によるＬＣ媒体を調製する方法に関する。
【０２６５】
また、本発明によるＬＣ媒体が、例えば、Ｈ、Ｎ、Ｏ、Ｃｌ、Ｆが対応する重水素などの同位体に置き換えられた化合物を含んでもよいことは、当業者に言うまでもない。
【０２６６】
偏光子、電極基板および表面処理電極からの本発明によるＬＣディスプレイの構築は、このタイプのディスプレイの通常の設計に対応する。通常の設計という用語は本明細書では広く描かれており、特にポリ−Ｓｉ  ＴＦＴｓまたはＭＩＭに基づくマトリクスディスプレイ素子を含めたＬＣディスプレイのすべての派生物および変更も包含する。
【０２６７】
以下の例は本発明を限定することなく、本発明を説明する。しかしながらそれらは当業者には、好ましくは採用されるべき化合物との好ましい混合物の概念、およびそのそれぞれの濃度との組み合わせを示すものである。加えて例は、どのような特性および特性の組み合わせが入手可能であるかを例示している。
【０２６８】
上および下で、パーセントのデータは、重量パーセントを表し、全ての温度はセルシウス度で示される。
【０２６９】
本特許出願全体および実施例を通して、液晶化合物の構造は頭字語によって示される。他に示されない限り、化学式の変換は、表Ｉ〜ＩＩＩに従って行われる。全ての基ＣｎＨ２ｎ＋１、ＣｍＨ２ｍ＋１、ＣｎＨ２ｎおよびＣｍＨ２ｍおよびＣｋＨ２ｋは、それぞれ、ｎ、ｍ、またはｋ個のＣ原子をそれぞれ有する直鎖状のアルキル基またはアルキレン基であり、ｎおよびｍは、それぞれ互いに独立に、１、２、３、４、５、６、７、８、９、１０、１１または１２、好ましくは１、２、３、４、５または６を表し、ｋは、０、１、２、３、４、５または６である。表１に、それぞれの化合物の環要素を略号とし、表ＩＩに架橋構成要素を列挙し、表ＩＩＩに化合物の左側または右側の鎖についての記号の意味を示す。
【０２７０】
＜表Ｉ：環要素＞
【０２７１】
【表１】
2020186371.tif 000091
【０２７２】
【表２】
2020186371.tif 000092
【０２７３】
＜表ＩＩ：架橋構成要素＞
【０２７４】
【表３】
2020186371.tif 000093
【０２７５】
＜表ＩＩＩ：側鎖＞
【０２７６】
【表４】
2020186371.tif 000094
【０２７７】
好ましい混合物成分を表Ａに示す。
【０２７８】
＜表Ａ＞
下記式において、ｍおよびｎは、それぞれ互いに独立に、１〜１２の整数、好ましくは１、２、３、４、５または６であり、ｋは、０、１、２、３、４、５または６であり、（Ｏ）ＣｍＨ２ｍ＋１は、ＣｍＨ２ｍ＋１またはＯＣｍＨ２ｍ＋１を意味する。
【０２７９】
【表５】
2020186371.tif 000095
【０２８０】
【表６】
2020186371.tif 000096
【０２８１】
【表７】
2020186371.tif 000097
【０２８２】
【表８】
2020186371.tif 000098
【０２８３】
【表９】
2020186371.tif 000099
【０２８４】
【表１０】
2020186371.tif 000100
【０２８５】
【表１１】
2020186371.tif 000101
【０２８６】
【表１２】
2020186371.tif 000102
【０２８７】
【表１３】
2020186371.tif 000103
【０２８８】
【表１４】
2020186371.tif 000104
【０２８９】
【表１５】
2020186371.tif 000105
【０２９０】
【表１６】
2020186371.tif 000106
【０２９１】
【表１７】
2020186371.tif 000107
【０２９２】
【表１８】
2020186371.tif 000108
【０２９３】
【表１９】
2020186371.tif 000109
【０２９４】
【表２０】
2020186371.tif 000110
【０２９５】
【表２１】
2020186371.tif 000111
【０２９６】
【表２２】
2020186371.tif 000112
【０２９７】
【表２３】
2020186371.tif 000113
【０２９８】
【表２４】
2020186371.tif 000114
【０２９９】
【表２５】
2020186371.tif 000115
【０３００】
【表２６】
2020186371.tif 000116
【０３０１】
少なくとも１、２、３、４種類またはそれ以上の表Ａからの成分を含む液晶混合物が特に好ましい。
【０３０２】
表Ｂに、本発明による混合物に一般的に添加されるドーパント候補を示す。混合物は、好ましくは０〜１０重量％、特に０．００１〜５重量％、特に好ましくは０．００１〜３重量％のドーパントを含む。
【０３０３】
＜表Ｂ＞
【０３０４】
【表２７】
2020186371.tif 000117
【０３０５】
【表２８】
2020186371.tif 000118
【０３０６】
＜表Ｃ＞
例えば０〜１０重量％の量で本発明による混合物に添加できる安定剤を下記に示す。
【０３０７】
【表２９】
2020186371.tif 000119
【０３０８】
【表３０】
2020186371.tif 000120
【０３０９】
【表３１】
2020186371.tif 000121
【０３１０】
【表３２】
2020186371.tif 000122
【０３１１】
【表３３】
2020186371.tif 000123
【０３１２】
【表３４】
2020186371.tif 000124
【０３１３】
＜表Ｄ＞
表Ｄは、本発明によるＬＣ媒体中で使用できる例示の反応性メソゲン化合物を表す。
【０３１４】
【表３５】
2020186371.tif 000125
【０３１５】
【表３６】
2020186371.tif 000126
【０３１６】
【表３７】
2020186371.tif 000127
【０３１７】
【表３８】
2020186371.tif 000128
【０３１８】
【表３９】
2020186371.tif 000129
【０３１９】
【表４０】
2020186371.tif 000130
【０３２０】
【表４１】
2020186371.tif 000131
【０３２１】
【表４２】
2020186371.tif 000132
【０３２２】
【表４３】
2020186371.tif 000133
【０３２３】
【表４４】
2020186371.tif 000134
【０３２４】
【表４５】
2020186371.tif 000135
【０３２５】
【表４６】
2020186371.tif 000136
【０３２６】
【表４７】
2020186371.tif 000137
【０３２７】
【表４８】
2020186371.tif 000138
【０３２８】
【表４９】
2020186371.tif 000139
【０３２９】
【表５０】
2020186371.tif 000140
【０３３０】
【表５１】
2020186371.tif 000141
【０３３１】
【表５２】
2020186371.tif 000142
【０３３２】
【表５３】
2020186371.tif 000143
【０３３３】
【表５４】
2020186371.tif 000144
【０３３４】
好ましい実施形態において、本発明による混合物は、好ましくは式ＲＭ−１〜ＲＭ−１４０の重合性化合物から選択される１種類以上の重合性化合物を含む。これらのうち、化合物ＲＭ−１、ＲＭ−４、ＲＭ−８、ＲＭ−１７、ＲＭ−１９、ＲＭ−３５、ＲＭ−３７、ＲＭ−３９、ＲＭ−４０、ＲＭ−４１、ＲＭ−４２、ＲＭ−５０、ＲＭ−５３、ＲＭ−５４、ＲＭ−５６、ＲＭ−５９、ＲＭ−６６、ＲＭ−７６、ＲＭ−７８、ＲＭ−９０、ＲＭ−９３、ＲＭ−１０４、ＲＭ−１０５、ＲＭ−１１１、ＲＭ−１１９、ＲＭ−１２２、ＲＭ−１２３およびＲＭ−１２４が特に好ましい。
【０３３５】
＜表Ｅ＞
表Ｅに、本発明によるＳＡ−ＶＡおよびＳＡ−ＦＦＳディスプレイ用のＬＣ媒体において、式Ｉの重合性化合物と一緒に使用することができる垂直配向用の自己配向添加剤を示す。
【０３３６】
【表５５】
2020186371.tif 000145
【０３３７】
【表５６】
2020186371.tif 000146
【０３３８】
【表５７】
2020186371.tif 000147
【０３３９】
【表５８】
2020186371.tif 000148
【０３４０】
【表５９】
2020186371.tif 000149
【０３４１】
【表６０】
2020186371.tif 000150
【０３４２】
【表６１】
2020186371.tif 000151
【０３４３】
【表６２】
2020186371.tif 000152
【０３４４】
【表６３】
2020186371.tif 000153
【０３４５】
【表６４】
2020186371.tif 000154
【０３４６】
【表６５】
2020186371.tif 000155
【０３４７】
【表６６】
2020186371.tif 000156
【０３４８】
好ましい実施形態において本発明によるＬＣ媒体およびディスプレイは、式ＳＡ−１〜ＳＡ−４８から、好ましくは式ＳＡ−１４〜ＳＡ−４８から、非常に好ましくは式ＳＡ−２０〜ＳＡ−３４およびＳＡ−４８から選択される１種類以上のＳＡ添加剤を、好ましくは式Ｍの１種類以上のＲＭと組み合わせて含む。
【０３４９】
以下の例は、本発明を制限することなく説明することを意図する。
【０３５０】
上および下において他に明示的に記さない限り、全てのパーセンテージデータは重量パーセントを表し、全ての固体または液晶成分を含むが溶媒を含まない対応する混合物全体に関する。更に他に明示的に記さない限り、全ての温度はセルシウス（℃）で示される。ｍ．ｐ．は融点を表し、ｃｌ．ｐ．は透明点である。更に、Ｃは結晶状態であり、Ｎはネマチック相であり、Ｓはスメクチック相であり、Ｉは等方相である。これらの記号の間のデータは、転移温度を表す。
【０３５１】
加えて、以下の略称および記号を使用する：
Ｖ０                ２０℃における容量閾電圧［Ｖ］
ｎｅ                ２０℃および５８９ｎｍにおける異常屈折率
ｎ０                ２０℃および５８９ｎｍにおける通常屈折率
Δｎ                ２０℃および５８９ｎｍにおける光学的異方性
ε⊥                ２０℃および１ｋＨｚにおけるダイレクターに垂直な誘電率
ε‖                ２０℃および１ｋＨｚにおけるダイレクターに平行な誘電率
Δε                ２０℃および１ｋＨｚにおける誘電異方性
ｃｌ．ｐ．、Ｔｎｉ  透明点［℃］
γ１                ２０℃における回転粘度［ｍＰａ・ｓ］
Ｋ１                ２０℃における「スプレイ（ｓｐｌａｙ）」変形に対する弾性定数［ｐＮ］
Ｋ２                ２０℃における「ツイスト（ｔｗｉｓｔ）」変形に対する弾性定数［ｐＮ］
Ｋ３                ２０℃における「ベンド（ｂｅｎｄ）」変形に対する弾性定数［ｐＮ］
【０３５２】
全ての物理的特性は「メルク液晶、液晶の物理的特性」１９９７年１１月、ドイツ国メルク社に従って決定されるか決定されたものであり、それぞれの場合で他に明示的に示さない限り、２０℃の温度が適用される。
【０３５３】
本発明については、用語「閾電圧」は、他に明示的に示さない限り、フレデリックス閾値としても既知の容量閾値（Ｖ０）に関する。また、例において、一般的に通常であるが、１０％相対コントラスト（Ｖ１０）に対する光学的閾値も示す場合がある。
【実施例】
【０３５４】
他に明示的に述べない限り、試験用セルを調製し、それらの電気光学的および他の特性を測定する方法は、以降に記載されるとおりの方法またはそれらに類似の方法で行う。
【０３５５】
容量閾電圧の測定用に使用されるディスプレイは２５μｍの間隔で離れている２枚の平坦で平行なガラス製外板から成り、それぞれの外板は内側に電極層および最上部にラビングされていないポリイミド配向層を有しており、液晶分子のホメオトロピックエッジ配向を生じる。
【０３５６】
ＶＨＲ値は、以下のとおり測定する：ＬＣ混合物を、ラビングされていないＶＡ−ポリイミド配向層を備えるＶＡ−ＶＨＲ試験用セル中に導入する。他に述べない限り、ＬＣ層の厚みｄはおよそ３μｍである。１Ｖ、６０Ｈｚ、６４μｓパルスでの光曝露の前後にＶＨＲ値を決定する（測定装置：Ａｕｔｒｏｎｉｃ−Ｍｅｌｃｈｅｒｓ  ＶＨＲＭ−１０５）。
【０３５７】
＜比較例１＞
ネマチックＬＣホスト混合物Ｃ１を以下の通り調合する。
【０３５８】
【表６７】
2020186371.tif 000157
【０３５９】
＜例１＞
９９．５％のＬＣホスト混合物Ｃ１および０．５％の式ＬＢ２−２の化合物ＬＢ（Ｓ）−３−ＯＴを混合して、ＬＣ混合物Ｎ１を調合する。
【０３６０】
【化９０】
2020186371.tif 000158
【０３６１】
＜例２＞
９９．０％のＬＣホスト混合物Ｃ１および１．０％の式ＬＢ２−２の化合物ＬＢ（Ｓ）−３−ＯＴを混合して、ＬＣ混合物Ｎ２を調合する。
【０３６２】
＜例３＞
９７．０％のＬＣホスト混合物Ｃ１および３．０％の式ＬＢ２−２の化合物ＬＢ（Ｓ）−３−ＯＴを混合して、ＬＣ混合物Ｎ３を調合する。
【０３６３】
＜例４＞
９９．５％のＬＣホスト混合物Ｃ１および０．５％の式ＬＢ１−１の化合物ＬＢ−３−Ｔを混合して、ＬＣ混合物Ｎ４を調合する。
【０３６４】
【化９１】
2020186371.tif 000159
【０３６５】
＜例５＞
９９．０％のＬＣホスト混合物Ｃ１および１．０％の式ＬＢ１−１の化合物ＬＢ−３−Ｔを混合して、ＬＣ混合物Ｎ５を調合する。
【０３６６】
＜例６＞
９７．０％のＬＣホスト混合物Ｃ１および３．０％の式ＬＢ１−１の化合物ＬＢ−３−Ｔを混合して、ＬＣ混合物Ｎ６を調合する。
【０３６７】
＜ＶＨＲ値＞
混合物Ｃ１およびＮ１〜Ｎ３のＶＨＲ値は、ＬＥＤランプを使用して種々の時間の光曝露の前後に、ＵＢ−ＦＦＳ  ＶＨＲ試験用セル中において６０℃、３Ｈｚで測定する。
【０３６８】
結果を表１に示す。
【０３６９】
【表６８】
2020186371.tif 000160
【０３７０】
表１から本発明による混合物Ｎ１〜Ｎ３は、参照混合物Ｃ１のものと同程度のＶＨＲ値を示すことが分かる。
【０３７１】
＜白色明滅＞
ＵＢ−ＦＦＳ試験用セル中Ｖ１００電圧負荷のもと２５℃、１０Ｈｚにおいて混合物Ｃ１およびＮ１〜Ｎ３の白色明滅値を測定する。
【０３７２】
結果を表２に示す。
【０３７３】
【表６９】
2020186371.tif 000161
【０３７４】
表２から本発明による混合物Ｎ１〜Ｎ３は、参照混合物Ｃ１と比較して著しく低減された白色明滅を示すことが分かる。
【０３７５】
＜交流負荷による容易軸シフト＞
ＵＢ−ＦＦＳ試験用セル中３０Ｈｚにおいて１０Ｖｒｍｓで２時間のストレス後、０ボルト、室温で９０分間、混合物Ｃ１およびＮ１〜Ｎ３の容易軸シフトΔΦを測定する。
【０３７６】
結果を表３に示す。
【０３７７】
【表７０】
2020186371.tif 000162
【０３７８】
表３から本発明による混合物Ｎ１〜Ｎ３は参照混合物Ｃ１と比較して、より低い容易軸シフトΔΦを示すことが分かる。
【外国語明細書】
2020186371000001.pdf